(57)【特許請求の範囲】
【請求項１】
静電インク組成物であって：
ａ)表面に塩基性種を有する白色顔料粒子を含む粒子；および
ｂ)チャージディレクタ；を含み、
前記白色顔料粒子は、前記静電インク組成物の不揮発性固形分の合計重量に基づいて少なくとも７５重量％の量で存在する、静電インク組成物。
【請求項２】
液体キャリアをさらに含む、請求項１に記載の静電インク組成物。
【請求項３】
熱可塑性樹脂をさらに含む、請求項１又は２に記載の静電インク組成物。
【請求項４】
分散剤をさらに含む、請求項１〜３のいずれか１項に記載の静電インク組成物。
【請求項５】
前記白色顔料粒子の表面上の塩基性種が、無機種である、請求項１〜４のいずれか１項に記載の静電インク組成物。
【請求項６】
前記白色顔料粒子が、第１の金属酸化物を含み、前記表面上の種が第２の金属酸化物を含む、請求項１〜４のいずれか１項に記載の静電インク組成物。
【請求項７】
前記白色顔料粒子が、ＴｉＯ２粒子を含み、前記表面上の種がアルミナおよび／またはジルコニアを含む、請求項１〜４のいずれか１項に記載の静電インク組成物。
【請求項８】
前記白色顔料粒子もまた、シリコーンおよびシロキサンから選択された有機種で表面処理されている、請求項５に記載の静電インク組成物。
【請求項９】
前記白色顔料が、前記静電インク組成物の不揮発性固形分の合計重量に基づいて少なくとも８５重量％の量で存在する、請求項１〜８のいずれか１項に記載の静電インク組成物。
【請求項１０】
前記白色顔料が、前記静電インク組成物の不揮発性固形分の合計重量に基づいて少なくとも９０重量％の量で存在する、請求項１〜８のいずれか１項に記載の静電インク組成物。
【請求項１１】
請求項１〜１０のいずれか１項に記載の静電インク組成物を製造する方法であって：
ａ)表面に塩基性種を有する白色顔料粒子を含む粒子；および
ｂ)チャージディレクタ；を組み合わせることを含み、
前記白色顔料粒子は、前記静電インク組成物の不揮発性固形分の合計重量に基づいて少なくとも７５重量％の量で存在する、方法。
【請求項１２】
前記白色顔料粒子をキャリア液中で粉砕することを含み、チャージディレクタが、粉砕前、粉砕の間または粉砕後に前記白色顔料粒子と組み合わせられて前記静電インク組成物を形成する、請求項１１に記載の方法。
【請求項１３】
樹脂およびキャリア液を混合して樹脂ペーストを形成し；次いで
前記樹脂ペーストを前記白色顔料粒子と共に粉砕することを含み、チャージディレクタが、前記顔料ペーストと前記顔料との粉砕前、粉砕の間または粉砕後に前記顔料および樹脂ペーストと組み合わせられて前記静電インク組成物を形成する、請求項１１又は１２に記載の方法。
【請求項１４】
印刷された、請求項１〜１０のいずれか１項記載の静電インク組成物を有する印刷済み媒体。
【請求項１５】
前記印刷済み媒体が、熱可塑性樹脂およびチャージディレクタおよび／またはチャージアジュバントを含有する透明な静電インク組成物を含む、請求項１４に記載の印刷済み媒体。
【発明の詳細な説明】
【背景技術】
【０００１】
静電印刷プロセスは、光導電性表面にイメージを形成し、荷電粒子を有するインクを光導電性表面に適用して、荷電粒子がイメージに選択的に結合するようにし、次いでイメージの形態の荷電粒子を印刷基材に転写することを含んでよい。
【０００２】
光導電性表面は、シリンダ上に存在してよく、他の場合には光イメージングプレート(ＰＩＰ)と呼ばれる。光導電性表面は、イメージを有する静電潜像と、電位の異なる背景領域によって選択的に帯電される。例えば、キャリア液中に荷電トナー粒子を含む静電インク組成物は、選択的に帯電された光導電性表面と接触されることができる。荷電トナー粒子は潜像のイメージ領域に付着するが、背景領域はクリーンなままである。次いでイメージは、印刷基材(例えば紙)に直接的に転写されるか、または柔軟な膨潤性ブランケット胴とすることができる中間転写部材に最初に転写され、次いで印刷基材に転写される。
【図面の簡単な説明】
【０００３】
【図１】９５重量％の顔料含有量を有する、特定の顔料(顔料Ｂ)を用いた、本明細書で説明される静電インク組成物の一例の電子顕微鏡写真を示す。更なる詳細は後述の例で与えられる。
【図２】特定の顔料(顔料Ｃ)を用い、５０％の顔料含有量を有する参照用静電インク組成物の一例の電子顕微鏡写真を示す。更なる詳細は後述の例で与えられる。
【図３】供給元から入手した状態の顔料(後述の例において顔料Ｃとして示す)の走査型電子顕微鏡写真を示す。
【図４】供給元から入手した状態の顔料(後述の例において顔料Ｃとして示す)の走査型電子顕微鏡写真を示す。
【図５】異なる顔料(顔料ＡおよびＢとして示す)を有する、本明細書で説明する静電インク組成物の例の粒子荷電(ＰＣ)を示す。更なる詳細は後述の例で与えられる。顔料ＡおよびＢを含有するインク組成物の粒子荷電は、チャージディレクタの濃度(ＮＣＤ)(固形分の１ｇ当たりのチャージディレクタのｍｇ数で与えられる)に対してプロットされている。
【図６】チャージディレクタの濃度(ＮＣＤ)(固形分の１ｇ当たりのチャージディレクタのｍｇ数で与えられる)に対してプロットされた、やはり顔料ＡおよびＢを含有し本明細書で説明される静電インク組成物の例についての低電界(ＬＦ)伝導度を示す図である。
【発明を実施するための形態】
【０００４】
静電インク組成物および関連する側面を開示および説明する前に、本開示が本明細書で開示された特定のプロセス工程および材料に制限されないことが理解されるが、それはそうしたプロセス工程および材料は幾らか変化してよいからである。また理解されるように、本明細書で使用される用語は、特定の例を説明するためだけに使用されている。本開示の範囲は添付の特許請求の範囲およびその均等物により制限されることを意図したものであり、用語は制限的であることを意図していない。
【０００５】
本明細書および添付の請求項で用いられるところでは、「一つの」、「ある」、および「その」といった単数形は、文脈が明らかに別のことを示しているのでない限り、複数の指示対象をも含んでいることが留意される。
【０００６】
本明細書で使用するところでは、「液体キャリア」、「キャリア液体」、「キャリア」または「キャリアビヒクル」は、ポリマー、粒子、着色剤、チャージディレクタおよび他の添加剤を分散させて、液体静電インクまたは電子写真インクを形成することのできる流体のことを参照している。そうしたキャリア液体およびビヒクル成分は、当該技術において知られている。典型的なキャリア液は、界面活性剤、共溶媒、粘度調節剤、および／または他の考えられる成分といった、様々な異なる剤の混合物を含んでよい。
【０００７】
本明細書で使用するところでは、「静電インク組成物」は、電子写真印刷プロセスと呼ばれる場合もある静電印刷プロセスに使用するのに典型的に適しているインク組成物を一般的に参照する。静電インク組成物は、本明細書で説明されるような、樹脂の帯電性粒子および液体キャリアに分散した顔料を含んでよい。
【０００８】
本明細書で使用するところでは、「コポリマー」は、少なくとも二つのモノマーから重合されるポリマーを参照する。
【０００９】
特定のモノマーは本明細書において、ポリマーの特定の重量パーセントを構成するものとして説明されてよい。これは、ポリマー中の当該モノマーから形成される繰り返し単位が、ポリマーの当該重量パーセントを構成することを示している。
【００１０】
標準試験が本明細書で言及される場合、特に明記しない限り、参照される試験のバージョンは、本特許出願の出願時に最も近いものである。
【００１１】
本明細書で使用するところでは、「静電印刷」または「電子写真印刷」は一般に、フォトイメージング基材から印刷基材へと直接的に、または中間転写部材を介して間接的に転写されるイメージを提供するプロセスを参照している。したがって、イメージは、それが適用されるフォトイメージング基材に実質的に吸収されるものではない。また、「電子写真プリンタ」または「静電プリンタ」は一般に、上述したような電子写真印刷または静電印刷を行うことができるプリンタを参照している。「液体電子写真印刷」は、電子写真印刷の特定のタイプであり、ここでは電子写真プロセスにおいて、粉末トナーではなく液体インクが使用される。静電印刷プロセスは、静電インク組成物が電界、例えば１０００Ｖ／ｃｍまたはより大きな、または幾つか例においては１５００Ｖ／ｃｍまたはより大きな電場勾配を有する電界を受けることを含んでよい。
【００１２】
本明細書で使用するところでは、用語「約」は、与えられた値が端点の「少し上」または「少し下」であってよいとすることによって、数値範囲の端点に対して柔軟性をもたらすために使用される。この用語の柔軟性の度合いは、特定の変数により決定されることができ、経験および本明細書の関連した記述に基づいて決定する当業者の知識の範囲内にある。
【００１３】
本明細書で使用するところでは、便宜上、複数の品目、構成要素、組成要素、および／または物質は、一般的なリストで提示されてよい。しかしながらこうしたリストは、羅列された各々の要素が別々に、唯一の要素として個々に識別されているかのように解釈されるべきである。よって、逆の表示がなければ、こうしたリストの個々の要素のどれ一つも、それらが共通の群に提示されていることのみをもって、同じリストの任意の他の要素の事実上の均等物として解釈されるべきではない。
【００１４】
濃度、量、および他の数値データは、本明細書において範囲形式で表現または提示されてよい。そうした範囲形式は、単に便宜上と簡潔さのために使用されるものであり、よって範囲の端点として明確に示された数値だけでなく、その範囲内に包含される全ての個々の数値または部分範囲をも、あたかも各々の数値および部分範囲が明示的に示されているかのようにして含むよう、柔軟に解釈されるべきであることが理解されよう。例を示せば、「約１重量％から約５重量％」の数値範囲は、明示的に示された約１重量％から約５重量％の値だけを含むようにではなく、示された範囲内の個々の値および部分範囲をも含むように解釈されるべきである。よって、この数値範囲に含まれるものは、２、３.５、および４といった個別の値と、１〜３、２〜４、および３〜５等といった部分範囲である。これと同じ原則が、単一の数値を示す範囲に対しても適用される。さらにまた、このような解釈は、範囲の広さや記述されている特性とは無関係に適用されるべきである。
【００１５】
特に明記しない限り、本明細書で説明される任意の特徴は、本明細書で説明される任意の側面または任意の他の特徴と組み合わせることができる。
【００１６】
幾つかの例においては、静電インク組成物が提供される。静電インク組成物は：
ａ)表面に塩基性種を有する白色顔料粒子を含む帯電性粒子；および
ｂ)チャージディレクタを含んでよく、
白色顔料粒子は、静電インク組成物の不揮発性固形分(ＮＶＳ)の合計重量に基づいて少なくとも７５重量％の量で存在する。
【００１７】
幾つかの例においては、静電インク組成物の製造方法が提供される。その方法は：
ａ)表面に塩基性種を有する白色顔料粒子を含む帯電性粒子；および
ｂ)チャージディレクタを組み合わせることを含んでよく、
白色顔料粒子は、静電インク組成物の不揮発性固形分の合計重量に基づいて少なくとも７５重量％の量で存在する。
【００１８】
幾つかの例においては、印刷された静電インク組成物を有する印刷済み媒体が提供される。静電インク組成物は：
ａ)表面に塩基性種を有する白色顔料粒子を含む帯電性粒子；および
ｂ)チャージディレクタを含んでよく、
白色顔料粒子は、静電インク組成物の不揮発性固形分の合計重量に基づいて少なくとも７５重量％の量で存在する。
【００１９】
白色(不透明)電子インクを印刷する場合、印刷媒体上のインクの不透明度を最大限にしながら、できる限り薄い層を印刷することが有用である。表面がより塩基性となるように処理された顔料粒子を用いることにより、機能する静電インクを作成するため、樹脂またはチャージアジュバントが全く(またはほとんど)必要とされないことが見出された。幾つかの例において、このことは、非常に薄い層(例えば、１μｍ前後)で印刷された場合に高い不透明度を有する静電インク組成物を作成することを可能にする。
【００２０】
本明細書で説明されるこの静電インク組成物は、良好に分散され分離されたＴｉＯ２顔料粒子と共に比較的薄い層で印刷されてよく、顔料粒子は高い光散乱効率を示し、印刷された層に十分な不透明度を提供する。
【００２１】
本明細書で説明される、顔料粒子が樹脂でカプセル化されていない静電インクの印刷例は、薄膜のマトリクスの平均屈折率を低減させることにより、顔料の散乱効率を向上させることが見出された。平均屈折率を低減させると、白色顔料粒子、例えばＴｉＯ２と、薄膜環境(ここで開示されるインクの例の場合、粒子をカプセル化する樹脂ではなく、空気であってよい)との間で屈折率により大きな相違がもたらされ、これは次いで、光がＴｉＯ２粒子に入射し出射する際に、光の散乱強度を増大させる。空気は、１.０の屈折率を有するから、塗膜に空気を組み入れることは、塗膜の光散乱および隠蔽力に多大な影響を与える。
【００２２】
静電インク組成物
静電インク組成物は、表面に塩基性種を有する白色顔料粒子を含む帯電性粒子、およびチャージディレクタを含み、白色顔料粒子は、静電インク組成物の不揮発性固形分の合計重量に基づいて少なくとも７５重量％の量で存在する。
【００２３】
幾つかの例において、表面に何らかの塩基性種を含む白色顔料粒子は、静電インク組成物の不揮発性固形分の合計重量に基づいて少なくとも８０重量％の量で存在し、例えば静電インク組成物の不揮発性固形分の合計重量に基づいて少なくとも８５重量％の量で存在し、例えば少なくとも９０重量％の量で存在し、例えば少なくとも９５重量％の量で存在する。
【００２４】
樹脂
幾つかの例における静電インク組成物は、熱可塑性樹脂であってよい樹脂を含む。熱可塑性ポリマーは時として、熱可塑性樹脂と呼ばれる。樹脂は、静電インク組成物の不揮発性固形分の合計重量に基づいて２５重量％またはそれ未満、幾つかの例において静電インク組成物の不揮発性固形分の合計重量に基づいて２０重量％またはそれ未満、幾つかの例において静電インク組成物の不揮発性固形分の合計重量に基づいて１５重量％またはそれ未満、幾つかの例において静電インク組成物の不揮発性固形分の合計重量に基づいて１０重量％またはそれ未満、幾つかの例において静電インク組成物の不揮発性固形分の合計重量に基づいて８重量％またはそれ未満の量で、静電インク組成物中に存在することができる。
【００２５】
樹脂はポリマーを含んでよい。樹脂は、限定されるものではないが、熱可塑性ポリマーを含むことができる。幾つかの例において樹脂のポリマーは、エチレンアクリル酸コポリマー；エチレンメタクリル酸コポリマー；エチレン酢酸ビニルコポリマー；エチレン(例えば、８０重量％から９９.９重量％)およびメタクリル酸またはアクリル酸のアルキル(例えば、Ｃ１からＣ５)エステル(例えば、０.１重量％から２０重量％)のコポリマー；エチレン(例えば、８０重量％から９９.９重量％)、アクリル酸またはメタクリル酸(例えば、０.１重量％から２０.０重量％)およびメタクリル酸またはアクリル酸のアルキル(例えば、Ｃ１からＣ５)エステル(例えば、０.１重量％から２０重量％)のコポリマー；ポリエチレン；ポリスチレン；アイソタクチックポリプロピレン(結晶)；エチレンアクリル酸エチル；ポリエステル；ポリビニルトルエン；ポリアミド；スチレン／ブタジエンコポリマー；エポキシ樹脂；アクリル樹脂(例えば、アクリル酸またはメタクリル酸とアクリル酸またはメタクリル酸のアルキルエステルの少なくとも１つとのコポリマー、この場合、アルキル基は幾つかの例において１から約２０の炭素原子であり、メタクリル酸メチル(例えば、５０重量％から９０重量％)／メタクリル酸(例えば、０重量％から２０重量％)／アクリル酸エチルヘキシル(例えば、１０重量％から５０重量％)のごときである)；エチレンアクリル酸エステルターポリマー；エチレン-アクリル酸エステル-無水マレイン酸(ＭＡＨ)またはメタクリル酸グリシジル(ＧＭＡ)ターポリマー；エチレンアクリル酸アイオノマーおよびこれらの組み合わせから選択され得る。
【００２６】
樹脂は酸性側基を有するポリマーを含んでよい。酸性側基を有するポリマーは、５０ｍｇＫＯＨ／ｇまたはそれ超の酸性度、幾つかの例において６０ｍｇＫＯＨ／ｇまたはそれ超の酸性度、幾つかの例において７０ｍｇＫＯＨ／ｇまたはそれ超の酸性度、幾つかの例において８０ｍｇＫＯＨ／ｇまたはそれ超の酸性度、幾つかの例において９０ｍｇＫＯＨ／ｇまたはそれ超の酸性度、幾つかの例において１００ｍｇＫＯＨ／ｇまたはそれ超の酸性度、幾つかの例において１０５ｍｇＫＯＨ／ｇまたはそれ超の酸性度、幾つかの例において１１０ｍｇＫＯＨ／ｇまたはそれ超の酸性度、幾つかの例において１１５ｍｇＫＯＨ／ｇまたはそれ超の酸性度を有してよい。酸性側基を有するポリマーは、２００ｍｇＫＯＨ／ｇまたはそれ未満、幾つかの例において１９０ｍｇＫＯＨ／ｇまたはそれ未満、幾つかの例において１８０ｍｇＫＯＨ／ｇまたはそれ未満、幾つかの例において１３０ｍｇＫＯＨ／ｇまたはそれ未満、幾つかの例において１２０ｍｇＫＯＨ／ｇまたはそれ未満の酸性度を有することができる。ｍｇＫＯＨ／ｇで測定されるようなポリマーの酸性度は、当該技術における標準的な手順を用いて、例えばＡＳＴＭＤ１３８６に記載された手順を用いて測定され得る。
【００２７】
樹脂は、ポリマーを含んでよく、幾つかの例において、酸性側基を有するポリマーは、約６０ｇ／１０分未満、幾つかの例において約５０ｇ／１０分またはそれ未満、幾つかの例において約４０ｇ／１０分またはそれ未満、幾つかの例において約３０ｇ／１０分またはそれ未満、幾つかの例において約２０ｇ／１０分またはそれ未満、幾つかの例において約１０ｇ／１０分またはそれ未満のメルトフローレートを有する。幾つかの例において、粒子中に酸性側基および／またはエステル基を有する全てのポリマーはそれぞれ独立して、９０ｇ／１０分未満、８０ｇ／１０分またはそれ未満、幾つかの例において８０ｇ／１０分またはそれ未満、幾つかの例において７０ｇ／１０分またはそれ未満、幾つかの例において７０ｇ／１０分またはそれ未満、幾つかの例において６０ｇ／１０分またはそれ未満のメルトフローレートを有する。
【００２８】
酸性側基を有するポリマーは、約１０ｇ／１０分から約１２０ｇ／１０分、幾つかの例において約１０ｇ／１０分から約７０ｇ／１０分、幾つかの例において約１０ｇ／１０分から４０ｇ／１０分、幾つかの例において２０ｇ／１０分から３０ｇ／１０分のメルトフローレートを有することができる。酸性側基を有するポリマーは、幾つかの例において約５０ｇ／１０分から約１２０ｇ／１０分、幾つかの例において６０ｇ／１０分から約１００ｇ／１０分のメルトフローレートを有することができる。メルトフローレートは、当該技術において、例えばＡＳＴＭＤ１２３８に記載されたような標準的な手順を用いて測定され得る。
【００２９】
酸性側基は、遊離酸の形態で存在することができ、またはアニオンの形態で存在し且つ金属対イオンであってよい多数の対イオンと関連付けられることができ、金属対イオンは例えば、リチウム、ナトリウムおよびカリウムのようなアルカリ金属、マグネシウムまたはカルシウムのようなアルカリ土類金属、および亜鉛のような遷移金属から選択される。酸性側基を有するポリマーは、エチレンとアクリル酸またはメタクリル酸のエチレン性不飽和酸とのコポリマー；ＳＵＲＬＹＮ登録商標アイオノマーのような金属イオン(例えばＺｎ、Ｎａ、Ｌｉ)で少なくとも部分的に中和された、メタクリル酸とエチレン-アクリル酸またはメタクリル酸のコポリマーのような、それらのアイオノマーのような樹脂から選択され得る。酸性側基を含むポリマーは、エチレンと、アクリル酸またはメタクリル酸のエチレン性不飽和酸とのコポリマーとすることができ、この場合、アクリル酸またはメタクリル酸のエチレン性不飽和酸は、コポリマーの５重量％から約２５重量％、幾つかの例においてコポリマーの１０重量％から約２０重量％を構成する。
【００３０】
樹脂は、酸性側基を有する２つの異なるポリマーを含むことができる。酸性側基を有する当該２つのポリマーは、上述した範囲内に入ってよい異なる酸性度を有してよい。樹脂は、５０ｍｇＫＯＨ／ｇから１１０ｍｇＫＯＨ／ｇの酸性度を有する酸性側基を有する第１のポリマー、および１１０ｍｇＫＯＨ／ｇから１３０ｍｇＫＯＨ／ｇの酸性度を有する酸性側基を有する第２のポリマーを含んでよい。
【００３１】
樹脂は酸性側基を有する２つの異なるポリマー：約１０ｇ／１０分から約５０ｇ／１０分のメルトフローレートおよび５０ｍｇＫＯＨ／ｇから１１０ｍｇＫＯＨ／ｇの酸性度を有する酸性側基を有する第１のポリマー、および約５０ｇ／１０分から約１２０ｇ／１０分のメルトフローレートおよび１１０ｍｇＫＯＨ／ｇから１３０ｍｇＫＯＨ／ｇの酸性度を有する酸性側基を有する第２のポリマーを含んでよい。第１および第２のポリマーには、エステル基が存在しなくてもよい。
【００３２】
樹脂は酸性側基を有する２つの異なるポリマー：エチレン(例えば、９２〜８５重量％、幾つかの例において約８９重量％)とアクリル酸またはメタクリル酸(例えば、８〜１５重量％、幾つかの例において約１１重量％)とのコポリマーであり、８０〜１１０ｇ／１０分のメルトフローレートを有する第１のポリマー、およびエチレン(例えば、約８０〜９２重量％、幾つかの例において約８５重量％)とアクリル酸(例えば、約１８〜１２重量％、幾つかの例において約１５重量％)とのコポリマーであり、第１のポリマーよりも低い溶融粘度を有する第２のポリマーを含んでよく、当該第２のポリマーは例えば１５０００ポアズまたはそれ未満の溶融粘度、幾つかの例において１００００ポアズまたはそれ未満、幾つかの例において１０００ポアズまたはそれ未満、幾つかの例において１００ポアズまたはそれ未満、幾つかの例において５０ポアズまたはそれ未満、幾つかの例において１０ポアズまたはそれ未満の溶融粘度を有する。溶融粘度は、標準的な技術を用いて測定され得る。溶融粘度は、レオメータ、例えばThermal Analysis Instrumentsから市販のＡＲ-２０００レオメータを用い、２５ｍｍ鋼板-標準平行鋼板の幾何学的形状を用いて、プレート上のプレートの等温流動を１２０℃、０.０１Ｈｚの剪断速度で求めることによって測定可能である。
【００３３】
上述した樹脂の何れにおいても、酸性側基を有する第１のポリマーの酸性側基を有する第２のポリマーに対する比率は、約１０：１から約２：１とすることができる。別の例において、その比率は、約６：１から約３：１、幾つかの例において約４：１とすることができる。
【００３４】
樹脂は、１５０００ポアズまたはそれ未満の溶融粘度、幾つかの例において１００００ポアズまたはそれ未満、幾つかの例において１０００ポアズまたはそれ未満、幾つかの例において１００ポアズまたはそれ未満、幾つかの例において５０ポアズまたはそれ未満、幾つかの例において１０ポアズまたはそれ未満の溶融粘度を有するポリマーを含んでよく、そのポリマーは、上述したような酸性側基を有するポリマーとすることができる。樹脂は、１５０００ポアズまたはそれ超、幾つかの例において２００００ポアズまたはそれ超、幾つかの例において５００００ポアズまたはそれ超、幾つかの例において７００００ポアズまたはそれ超の溶融粘度を有する第１のポリマーを含んでよく、および幾つかの例において、樹脂は、第１のポリマーより小さい溶融粘度、幾つかの例において１５０００ポアズまたはそれ未満の溶融粘度、幾つかの例において１００００ポアズまたはそれ未満、幾つかの例において１０００ポアズまたはそれ未満、幾つかの例において１００ポアズまたはそれ未満、幾つかの例において５０ポアズまたはそれ未満、幾つかの例において１０ポアズまたはそれ未満の溶融粘度を有する第２のポリマーを含んでよい。樹脂は、６００００ポアズより大きい、幾つかの例において６００００ポアズから１０００００ポアズ、幾つかの例において６５０００ポアズから８５０００ポアズの溶融粘度を有する第１のポリマー；１５０００ポアズから４００００ポアズ、幾つかの例において２００００ポアズから３００００ポアズの溶融粘度を有する第２のポリマー、および１５０００ポアズまたはそれ未満の溶融粘度、幾つかの例において１００００ポアズまたはそれ未満、幾つかの例において１０００ポアズまたはそれ未満、幾つかの例において１００ポアズまたはそれ未満、幾つかの例において５０ポアズまたはそれ未満、幾つかの例において１０ポアズまたはそれ未満の溶融粘度を有する第３のポリマーを含んでよく、第１のポリマーの例は、Ｎｕｃｒｅｌ９６０(Ｄｕｐｏｎｔから)であり、第２のポリマーの例はＮｕｃｒｅｌ６９９(Ｄｕｐｏｎｔから)であり、および第３のポリマーの例は、ＡＣ-５１２０(Ｈｏｎｅｙｗｅｌｌから)である。第１、第２および第３のポリマーは、本明細書で説明されたような酸性側基を有するポリマーとしてよい。溶融粘度は、レオメータを用いて測定されることができ、例えばThermal Analysis Instrumentsから市販のＡＲ-２０００レオメータは、２５ｍｍ鋼板-標準平行鋼板の幾何学的形状を用いて、プレート上のプレートの等温流動を１２０℃、０.０１Ｈｚの剪断速度で求めることによって測定可能である。
【００３５】
樹脂が、単一種類の樹脂ポリマーを含む場合、樹脂ポリマー(静電インク組成物の何らかの他の成分を除く)は、６０００ポアズまたはそれ超の溶融粘度、幾つかの例において８０００ポアズまたはそれ超の溶融粘度、幾つかの例において１００００ポアズまたはそれ超の溶融粘度、幾つかの例において１２０００ポアズまたはそれ超の溶融粘度を有してよい。樹脂が複数のポリマーを含む場合、樹脂の全てのポリマーは合わさって、６０００ポアズまたはそれ超の溶融粘度、幾つかの例において８０００ポアズまたはそれ超の溶融粘度、幾つかの例において１００００ポアズまたはそれ超の溶融粘度、幾つかの例において１２０００ポアズまたはそれ超の溶融粘度を有する混合物(静電インク組成物の何らかの他の成分を除く)を形成してよい。溶融粘度は標準的な技術を用いて測定され得る。溶融粘度は、レオメータを用いて測定されることができ、例えばThermal Analysis Instrumentsから市販のＡＲ-２０００レオメータは、２５ｍｍ鋼板-標準平行鋼板の幾何学的形状を用いて、プレート上のプレートの等温流動を１２０℃、０.０１Ｈｚの剪断速度で求めることによって測定可能である。
【００３６】
樹脂は、酸性側基を有する２つの異なるポリマーを含んでよく、当該ポリマーは、エチレンと、メタクリル酸またはアクリル酸のエチレン性不飽和酸とのコポリマー；ＳＵＲＬＹＮ登録商標アイオノマーのような金属イオン(例えばＺｎ、Ｎａ、Ｌｉ)で少なくとも部分的に中和された、メタクリル酸とエチレン-アクリル酸またはメタクリル酸のコポリマーのような、それらのアイオノマーから選択される。樹脂は、(ｉ)エチレンと、アクリル酸またはメタクリル酸のエチレン性不飽和酸とのコポリマーであり、アクリル酸またはメタクリル酸のエチレン性不飽和酸がコポリマーの８重量％から約１６重量％、幾つかの例においてコポリマーの１０重量％から１６重量％を構成する第１のポリマー、および(ｉｉ)エチレンと、アクリル酸またはメタクリル酸のエチレン性不飽和酸とのコポリマーであり、アクリル酸またはメタクリル酸のエチレン性不飽和酸がコポリマーの１２重量％から約３０重量％、幾つかの例においてコポリマーの１４重量％から約２０重量％、幾つかの例においてコポリマーの１６重量％から約２０重量％、幾つかの例においてコポリマーの１７重量％から１９重量％を構成する第２のポリマーを含んでよい。
【００３７】
一例において、樹脂は、静電インク組成物の固形分の約０から２５重量％を構成し、幾つかの例においてその約５から８０重量％を構成する。別の例において、樹脂は、静電インク組成物の固形分の約０から２０重量％を構成する。別の例において、樹脂は、静電インク組成物の固形分の約０から１５重量％を構成する。別の例において、樹脂は、静電インク組成物の固形分の約０から１０重量％、幾つかの例において０から５重量％を構成する。別の例において、樹脂は、静電インク組成物の固形分の約１から１０重量％、幾つかの例において２から８重量％、幾つかの例において３から７重量％を構成する。
【００３８】
樹脂は、上述したような酸性側基を有するポリマー(エステル側基がなくてもよい)、およびエステル側基を有するポリマーを含んでよい。エステル側基を有するポリマーは、幾つかの例において熱可塑性ポリマーである。エステル側基を有するポリマーは、酸性側基をさらに含んでよい。エステル側基を有するポリマーは、エステル側基を有するモノマーと酸性側基を有するモノマーとのコポリマーであってよい。ポリマーは、エステル側基を有するモノマー、酸性側基を有するモノマー、および酸性側基およびエステル側基を欠いたモノマーのコポリマーであってよい。エステル側基を有するモノマーは、エステル化アクリル酸またはエステル化メタクリル酸から選択されたモノマーであってよい。酸性側基を有するモノマーは、アクリル酸またはメタクリル酸から選択されたモノマーであってよい。酸性側基およびエステル側基を欠いたモノマーは、限定されるものではないが、エチレンまたはプロピレンを含むアルキレンモノマーであってよい。エステル化アクリル酸またはエステル化メタクリル酸はそれぞれ、アクリル酸のアルキルエステル、またはメタクリル酸のアルキルエステルであってよい。アクリル酸またはメタクリル酸のアルキルエステルのアルキル基は、１から３０の炭素、幾つかの例において１から２０の炭素、幾つかの例において１から１０の炭素を有するアルキル基であってよく、幾つかの例において、メチル基、エチル基、イソプロピル基、ｎ-プロピル基、ｔ-ブチル基、イソブチル基、ｎ-ブチル基およびペンチル基から選択される。
【００３９】
エステル側基を有するポリマーは、エステル側基を有する第１のモノマー、酸性側基を有する第２のモノマー、および酸性側基およびエステル側基を欠いたアルキレンモノマーである第３のモノマーのコポリマーであってよい。エステル側基を有するポリマーは、(ｉ)エステル化アクリル酸またはエステル化メタクリル酸から選択されたエステル側基を有し、幾つかの例においてアクリル酸またはメタクリル酸のアルキルエステルである第１のモノマー、(ｉｉ)アクリル酸またはメタクリル酸から選択された酸性側基を有する第２のモノマー、および(ｉｉｉ)エチレンおよびプロピレンから選択されたアルキレンモノマーである第３のモノマーのコポリマーであってよい。第１のモノマーは、コポリマーの１から５０重量％、幾つかの例において５から４０重量％、幾つかの例においてコポリマーの５から２０重量％、幾つかの例においてコポリマーの５から１５重量％を構成してよい。第２のモノマーは、コポリマーの１から５０重量％、幾つかの例においてコポリマーの５から４０重量％、幾つかの例においてコポリマーの５から２０重量％、幾つかの例においてコポリマーの５から１５重量％を構成してよい。一例において、第１のモノマーはコポリマーの５から４０重量％を構成し、第２のモノマーはコポリマーの５から４０重量％を構成し、この場合、第３のモノマーはコポリマーの残りの重量を構成する。一例において、第１のモノマーはコポリマーの５から１５重量％を構成し、第２のモノマーはコポリマーの５から１５重量％を構成し、この場合、第３のモノマーはコポリマーの残りの重量を構成する。一例において、第１のモノマーはコポリマーの８から１２重量％を構成し、第２のモノマーはコポリマーの８から１２重量％を構成し、この場合、第３のモノマーはコポリマーの残りの重量を構成する。一例において、第１のモノマーはコポリマーの約１０重量％を構成し、第２のモノマーはコポリマーの約１０重量％を構成し、この場合、第３のモノマーはコポリマーの残りの重量を構成する。エステル側基を有するポリマーは、ＤｕＰｏｎｔ登録商標から入手できるＢｙｎｅｌ２０２２およびＢｙｎｅｌ ２００２を含む、Ｂｙｎｅｌ登録商標類のモノマーから選択してよい。
【００４０】
エステル側基を有するポリマーは、樹脂の樹脂ポリマーの総量、例えばポリマーまたは酸性側基を有するポリマーおよびエステル側基を有するポリマーの総量の１重量％またはそれ超を構成してよい。エステル側基を有するポリマーは、樹脂の樹脂ポリマーの総量の５重量％またはそれ超、幾つかの例において樹脂の樹脂ポリマーの総量の８重量％またはそれ超、幾つかの例において樹脂の樹脂ポリマーの総量の１０重量％またはそれ超、幾つかの例において樹脂の樹脂ポリマーの総量の１５重量％またはそれ超、幾つかの例において樹脂の樹脂ポリマーの総量の２０重量％またはそれ超、幾つかの例において樹脂の樹脂ポリマーの総量の２５重量％またはそれ超、幾つかの例において樹脂の樹脂ポリマーの総量の３０重量％またはそれ超、幾つかの例において樹脂の樹脂ポリマーの総量の３５重量％またはそれ超を構成してよい。エステル側基を有するポリマーは、樹脂の樹脂ポリマーの総量の５重量％から５０％、幾つかの例において樹脂の樹脂ポリマーの総量の１０重量％から４０重量％、幾つかの例において樹脂の樹脂ポリマーの総量の１５重量％から３０重量％を構成してよい。
【００４１】
エステル側基を有するポリマーは、５０ｍｇＫＯＨ／ｇまたはそれ超の酸性度、幾つかの例において６０ｍｇＫＯＨ／ｇまたはそれ超の酸性度、幾つかの例において７０ｍｇＫＯＨ／ｇまたはそれ超の酸性度、幾つかの例において８０ｍｇＫＯＨ／ｇまたはそれ超の酸性度を有してよい。エステル側基を有するポリマーは、１００ｍｇＫＯＨ／ｇまたはそれ未満、幾つかの例において９０ｍｇＫＯＨ／ｇまたはそれ未満の酸性度を有してよい。エステル側基を有するポリマーは、６０ｍｇＫＯＨ／ｇから９０ｍｇＫＯＨ／ｇ、幾つかの例において７０ｍｇＫＯＨ／ｇから８０ｍｇＫＯＨ／ｇの酸性度を有してよい。
【００４２】
エステル側基を有するポリマーは、約１０ｇ／１０分から約１２０ｇ／１０分、幾つかの例において約１０ｇ／１０分から約５０ｇ／１０分、幾つかの例において約２０ｇ／１０分から約４０ｇ／１０分、幾つかの例において約２５ｇ／１０分から約３５ｇ／１０分のメルトフローレートを有してよい。
【００４３】
一例において、樹脂のポリマー(単数または複数)は、Ｎｕｃｒｅｌ系列のトナー(例えば、Ｎｕｃｒｅｌ ４０３登録商標、Ｎｕｃｒｅｌ ４０７登録商標、Ｎｕｃｒｅｌ６０９ＨＳ登録商標、Ｎｕｃｒｅｌ ９０８ＨＳ登録商標、Ｎｕｃｒｅｌ １２０２ＨＣ登録商標、Ｎｕｃｒｅｌ３０７０７登録商標、Ｎｕｃｒｅｌ １２１４登録商標、Ｎｕｃｒｅｌ ９０３登録商標、Ｎｕｃｒｅｌ３９９０登録商標、Ｎｕｃｒｅｌ ９１０登録商標、Ｎｕｃｒｅｌ ９２５登録商標、Ｎｕｃｒｅｌ ６９９登録商標、Ｎｕｃｒｅｌ５９９登録商標、Ｎｕｃｒｅｌ ９６０登録商標、Ｎｕｃｒｅｌ ＲＸ７６登録商標、Ｎｕｃｒｅｌ ２８０６登録商標、Ｂｙｎｅｌｌ登録商標２００２、Ｂｙｎｅｌｌ登録商標２０１４、およびＢｙｎｅｌｌ登録商標２０２０(Ｅ. Ｉ. ｄｕＰＯＮＴから市販))、Ａｃｌｙｎ系列のトナー(例えば、Ａｃｌｙｎ登録商標２０１、Ａｃｌｙｎ登録商標２４６、Ａｃｌｙｎ登録商標２８５およびＡｃｌｙｎ登録商標２９５)、およびトナーのＬｏｔａｄｅｒ系(例えば、Ｌｏｔａｄｅｒ登録商標２２１０、Ｌｏｔａｄｅｒ登録商標３４３０およびＬｏｔａｄｅｒ登録商標８２００(Ａｒｋｅｍａから市販))から選択され得る。
【００４４】
顔料
静電インク組成物は、表面に塩基性種を有する白色顔料粒子を含む帯電性粒子を含む。幾つかの例において、白色顔料粒子の表面上の塩基性種は、１５℃および標準水性条件において７.５よりも大きいｐＨ、１５℃および標準水性条件において例えば７.７よりも大きいｐＨ、例えば７.９よりも大きいｐＨ、例えば８.１よりも大きいｐＨ、例えば８.３よりも大きいｐＨ、例えば８.５よりも大きいｐＨ、例えば８.７よりも大きいｐＨ、例えば８.９よりも大きいｐＨを有する。塩基性種は、白色顔料粒子の０.５重量％から１０重量％、幾つかの例において１重量％から５重量％、幾つかの例において１.５重量％から４重量％、幾つかの例において１.５重量％から３重量％、幾つかの例において白色顔料粒子の１.６重量％から２.５重量％を構成してよい。
【００４５】
幾つかの例において、白色顔料粒子は、有機種を用いて表面処理されている。有機処理は、樹脂との相溶性を増大させ、分散を改善して貯蔵中の凝集を低減することができる。ポリジメチルシロキサンのようなシリコーンおよびシロキサンは一般に、疎水性顔料を作成するために使用される。疎水性(非極性)表面処理は、ＴｉＯ２を非極性環境(ポリエチレン樹脂およびＩｓｏｐａｒ-Ｌ登録商標のような)に対してより相溶性にする。有機種は、白色顔料粒子の０.１重量％から５重量％、幾つかの例において顔料粒子の０.１重量％から３重量％、幾つかの例において顔料粒子の０.５重量％から２重量％を構成してよい。
【００４６】
幾つかの例において、白色顔料粒子は、有機ケイ素試薬、例えば一般式
ＲｘＳｉ(Ｒ’)４-ｘ
を有する有機ケイ素試薬を用いて表面処理されており、式中Ｒは少なくとも１から約５０の炭素原子を有する、非加水分解性の脂肪族、環式脂肪族、または芳香族基であり、Ｒ’はアルコキシ、ハロゲン、アセトキシ、ヒドロキシまたはそれらの混合物のような加水分解性基であり、ｘ＝１から３である。
【００４７】
幾つかの例において、有機種は、シリコーンおよびシロキサンから選択される。
【００４８】
幾つかの例において、白色顔料粒子は、シラン試薬、例えばビニルトリエトキシシラン、ブチルトリメトキシシラン、ヘキシルトリメトキシシラン、オクチルトリエトキシシラン、ノニルトリエトキシシラン等を用いて表面処理されている。上記の式を用いたシランの追加例は、Ｒ＝８から１８の炭素原子、Ｒ’＝クロロ、メトキシ、ヒドロキシまたはそれらの混合物、およびｘ＝１から３を含む。
【００４９】
幾つかの例において、白色顔料粒子は、フルオロオルガノシリコン試薬、即ちＲはＣｎＦ２ｎ＋１のようにフッ素置換されており、ここでｎ＝８、１０、１２、またはそれらの混合物、Ｒ’は、アルコキシ、ハロゲン、アセトキシ、ヒドロキシまたはそれらの混合物のような、加水分解性基であり、ｘ＝１から３である。幾つかの例において、白色顔料粒子は、トリクロロパーフルオロエチルシラン、トリクロロパーフルオロデシルシラン、およびトリクロロパーフルオロドデシルシランから選択された有機試薬を用いて表面処理されている。
【００５０】
幾つかの例において、白色顔料粒子は、式
【化１】
0006530555.tif 000002
を有する少なくとも１つのポリシロキサンを用いて表面処理されており、式中Ｒは有機基または無機基、ｎ＝０〜３、そしてｍ≧２である。
【００５１】
幾つかの例において、白色顔料粒子は、ポリジメチルシロキサン(ＰＤＭＳ)、ビニルフェニルメチル末端ジメチルシロキサン、およびジビニルメチル末端ポリジメチルシロキサン、またはその混合物から選択された有機試薬を用いて表面処理されている。幾つかの例において、白色顔料粒子は、ポリジメチルシロキサンを用いて表面処理されている。
【００５２】
幾つかの例において、白色顔料粒子の表面上の塩基性種は、無機種である。幾つかの例において、白色顔料粒子は無機種を用いて表面処理されて、表面上に塩基性種を有する白色顔料粒子が形成されている。幾つかの例において、無機種は金属酸化物である。幾つかの例において、無機種は、アルミニウムの酸化物およびジルコニウムの酸化物から選択される。顔料を準備するために使用されるプロセスは、「湿式法」であってよく、この場合、例えば濃厚シリカが二酸化チタン上に接着コーティングとして沈殿され、その後一定の割合のアルミナが、シリカ被覆顔料の不透明スラリー中に沈殿される。
【００５３】
幾つかの例において、白色顔料粒子は、上述したような無機種および有機種の双方でもって表面処理されている。
【００５４】
幾つかの例において、白色顔料粒子は、第１の金属酸化物を含み、表面上の種が第２の金属酸化物を含む。
【００５５】
幾つかの例において、白色顔料粒子は、ＴｉＯ２、炭酸カルシウム、酸化亜鉛、およびそれらの混合物から選択された材料を含み、幾つかの例において、この材料は、白色顔料粒子の少なくとも８５重量％、幾つかの例において少なくとも９０重量％を構成し、残りの重量％は、存在するならば、本明細書で説明されたような表面処理剤である。幾つかの例において、白色顔料粒子は、ルチル、アナターゼ、板チタン石、およびそれらの混合物から選択された材料を含む。幾つかの例において、白色顔料粒子は、ルチルの形態である。ＴｉＯ２のルチル形態は、ＴｉＯ２および他の列挙された顔料の数ある形態の中で最も高い屈折率を呈する。インクの他の全てのパラメータが同じであれば、最も高い屈折率は最も高い不透明度をもたらす。
【００５６】
幾つかの例において、白色顔料粒子は、ＴｉＯ２粒子を含み、表面上の種は、アルミナまたはジルコニアを含み、例えば表面上の種はアルミナを含み、例えば表面上の種はジルコニアを含む。
【００５７】
幾つかの例において、白色顔料粒子は、ルチル粒子を含み、表面上の種はアルミナまたはジルコニアを含み、例えば表面上の種はアルミナを含み、例えば表面上の種はジルコニアを含む。
【００５８】
幾つかの例において、静電インク組成物は、ＴｉＯ２、炭酸カルシウム、酸化亜鉛、およびそれらの混合物を含み、この場合、顔料粒子の表面は変性されている。表面変性は、無機または有機表面変性剤を用いて、または双方を用いて行われ得る。
【００５９】
チャージディレクタおよびチャージアジュバント
静電インク組成物は、チャージディレクタを含む。チャージディレクタは静電インク組成物に追加して、所望の極性の電荷をもたらし、および／または静電インク組成物の樹脂粒子上で十分な帯電を維持することができる。チャージディレクタは、イオン化合物、特に脂肪酸の金属塩、スルホスクシネートの金属塩、オキシホスフェートの金属塩、アルキルベンゼンスルホン酸の金属塩、芳香族カルボン酸またはスルホン酸の金属塩、並びにポリオキシエチル化アルキルアミン、レシチン、ポリビニルピロリドン、多価アルコールの有機酸エステルなどのような双性および非イオン化合物を含んでよい。チャージディレクタは、限定されるものではないが、油溶性の石油スルホネート(例えば中性カルシウムペトロネートＴＭ、中性バリウムペトロネートＴＭ、および塩基性バリウムペトロネートＴＭ)、ポリブチレンスクシンイミド(例えばＯＬＯＡＴＭ１２００およびＡｍｏｃｏ５７５)、およびグリセリド塩(例えば不飽和および飽和酸置換基を有するホスフェート化モノグリセリドおよびジグリセリドのナトリウム塩)、また限定されるものではないが、スルホン酸のバリウム塩、ナトリウム塩、カルシウム塩、およびアルミニウム塩などのスルホン酸塩から選択してよい。スルホン酸は、アルキルスルホン酸、アリールスルホン酸、およびアルキルスクシネートスルホン酸を含んでよい。チャージディレクタは、静電インク組成物の樹脂含有粒子に対して、負電荷または正電荷を与えることができる。
【００６０】
幾つかの例において、チャージディレクタは、一般式ＭＡｎのスルホコハク酸塩を含み、ここでＭは金属であり、ｎはＭの価数であり、Ａは一般式(Ｉ)：
(Ｉ)  ［Ｒ１-Ｏ-Ｃ(Ｏ)ＣＨ２ＣＨ(ＳＯ３)Ｃ(Ｏ)-Ｏ-Ｒ２］-
のイオンであり、ここで、Ｒ１およびＲ２のそれぞれは、アルキル基である。
【００６１】
一般式ＭＡｎのスルホコハク酸塩は、ミセル形成塩の一例である。チャージディレクタは一般式ＨＡの酸を実質的に含まないか、または含まなくてよく、ここでＡは上述の通りである。チャージディレクタは、少なくともナノ粒子の幾らかを包含する上記スルホスクシネート塩のミセルを含んでよい。チャージディレクタは、大きさが２００ｎｍまたはそれ未満、幾つかの例では２ｎｍまたはそれ超のナノ粒子を少なくとも幾らか含んでよい。
【００６２】
幾つかの例において、チャージディレクタは、単塩を含んでよい。単塩は、それ自体によりミセルを形成しない塩であるが、ミセル形成塩と共にミセル用のコアを形成してよい。単塩を構成するイオンは全て、親水性である。単塩は、Ｍｇ、Ｃａ、Ｂａ、ＮＨ４、ｔｅｒｔ-ブチルアンモニウム、Ｌｉ＋、およびＡｌ＋３からなる群、またはその任意の部分群から選択されたカチオンを含んでよい。単塩は、ＳＯ４２-、ＰＯ３-、ＮＯ３-、ＨＰＯ４２-、ＣＯ３２-、アセテート、トリフルオロアセテート(ＴＦＡ)、Ｃｌ-、ＢＦ４-、Ｆ-、ＣｌＯ４-、およびＴｉＯ３４-からなる群、またはその任意の部分群から選択されたアニオンを含んでよい。単塩は、ＣａＣＯ３、Ｂａ２ＴｉＯ３、Ａｌ２(ＳＯ４)、Ａｌ(ＮＯ３)３、Ｃａ３(ＰＯ４)２、ＢａＳＯ４、ＢａＨＰＯ４、Ｂａ２(ＰＯ４)３、ＣａＳＯ４、(ＮＨ４)２ＣＯ３、(ＮＨ４)２ＳＯ４、ＮＨ４ＯＡｃ、ｔｅｒｔ-ブチルアンモニウムブロミド、ＮＨ４ＮＯ３、ＬｉＴＦＡ、Ａｌ２(ＳＯ４)３、ＬｉＣｌＯ４、およびＬｉＢＦ４から、またはその任意の部分群から選択されてよい。チャージディレクタはさらに、塩基性バリウムペトロネート(ＢＢＰ)を含んでよい。
【００６３】
式［Ｒ１-Ｏ-Ｃ(Ｏ)ＣＨ２ＣＨ(ＳＯ３-)Ｃ(Ｏ)-Ｏ-Ｒ２］において、幾つかの例において、Ｒ１およびＲ２のそれぞれは、脂肪族アルキル基である。幾つかの例において、Ｒ１およびＲ２のそれぞれは独立して、Ｃ６-２５アルキルである。幾つかの例において、当該脂肪族アルキル基は直鎖である。幾つかの例において、当該脂肪族アルキル基は分岐鎖である。幾つかの例において、当該脂肪族アルキル基は、炭素原子が６より多い直鎖を含む。幾つかの例において、Ｒ１およびＲ２は同じである。幾つかの例において、Ｒ１およびＲ２の少なくとも１つはＣ１３Ｈ２７である。幾つかの例において、Ｍは、Ｎａ、Ｋ、Ｃｓ、Ｃａ、またはＢａである。
【００６４】
幾つかの例において、チャージディレクタは、(ｉ)大豆レシチン、(ｉｉ)塩基性バリウムペトロネート(ＢＢＰ)のようなバリウムスルホン酸塩、および(ｉｉｉ)イソプロピルアミンスルホン酸塩の１つ、幾つか、または全てを含むことができる。塩基性バリウムペトロネートは、２１-２６炭化水素アルキルのバリウムスルホン酸塩であり、例えば、Ｃｈｅｍｔｕｒａから入手され得る。例示的なイソプロピルアミンスルホン酸塩は、Ｃｒｏｄａから入手可能であるドデシルベンゼンスルホン酸イソプロピルアミンである。
【００６５】
幾つかの例において、チャージディレクタは、静電インク組成物の固形分の約０.００１重量％から２０重量％、幾つかの例において０.０１重量％から２０重量％、幾つかの例において０.０１重量％から１０重量％、幾つかの例において０.０１重量％から１重量％を構成する。幾つかの例において、チャージディレクタは、静電インク組成物の固形分の約０.００１重量％から０.１５重量％、幾つかの例において０.００１重量％から０.１５重量％、幾つかの例において静電インク組成物の固形分の０.００１重量％から０.０２重量％、幾つかの例において静電インク組成物の固形分の０.１重量％から２重量％、幾つかの例において静電インク組成物の固形分の０.２重量％から１.５重量％、幾つかの例において静電インク組成物の固形分の０.１重量％から１重量％、幾つかの例において静電インク組成物の固形分の０.２重量％から０.８重量％を構成する。幾つかの例において、チャージディレクタは、静電インク組成物の固形分の１グラム当たり少なくとも１ｍｇのチャージディレクタ(本明細書でｍｇ／ｇと略される)の量で、幾つかの例において少なくとも２ｍｇ／ｇ、幾つかの例において少なくとも３ｍｇ／ｇ、幾つかの例において少なくとも４ｍｇ／ｇ、幾つかの例において少なくとも５ｍｇ／ｇ、幾つかの例において少なくとも２０ｍｇ／ｇ、幾つかの例において少なくとも４０ｍｇ／ｇ、幾つかの例において少なくとも５０ｍｇ／ｇ、幾つかの例において少なくとも６０ｍｇ／ｇの量で存在する。幾つかの例において、チャージディレクタは、１ｍｇ／ｇから１００ｍｇ／ｇ、幾つかの例において２０ｍｇ／ｇから１００ｍｇ／ｇ、幾つかの例において４０ｍｇ／ｇから１００ｍｇ／ｇ、幾つかの例において６０ｍｇ／ｇから１００ｍｇ／ｇ、幾つかの例において７０ｍｇ／ｇから９００ｍｇ／ｇ、幾つかの例において約８０ｍｇ／ｇの量で存在する。幾つかの例において、チャージディレクタは、１ｍｇ／ｇから２５ｍｇ／ｇ、幾つかの例において１ｍｇ／ｇから２０ｍｇ／ｇ、幾つかの例において１ｍｇ／ｇから１５ｍｇ／ｇ、幾つかの例において１ｍｇ／ｇから１０ｍｇ／ｇ、幾つかの例において３ｍｇ／ｇから２０ｍｇ／ｇ、幾つかの例において３ｍｇ／ｇから１５ｍｇ／ｇ、幾つかの例において５ｍｇ／ｇから１０ｍｇ／ｇの量で存在する。
【００６６】
静電インク組成物はさらに、チャージアジュバントを含んでよい。チャージアジュバントは、チャージディレクタが存在する際に粒子の帯電を促進してよい。本明細書で説明される方法は、任意の工程においてチャージアジュバントを追加することを含んでよい。チャージアジュバントは、限定されるものではないが、バリウムペトロネート、カルシウムペトロネート、ナフテン酸Ｃｏ塩、ナフテン酸Ｃａ塩、ナフテン酸Ｃｕ塩、ナフテン酸Ｍｎ塩、ナフテン酸Ｎｉ塩、ナフテン酸Ｚｎ塩、ナフテン酸Ｆｅ塩、ステアリン酸Ｂａ塩、ステアリン酸Ｃｏ塩、ステアリン酸Ｐｂ塩、ステアリン酸Ｚｎ塩、ステアリン酸Ａｌ塩、ステアリン酸Ｚｎ塩、ステアリン酸Ｃｕ塩、ステアリン酸Ｐｂ塩、ステアリン酸Ｆｅ塩、金属カルボキシレート(例えば、Ａｌトリステアレート、Ａｌオクタノエート、Ｌｉヘプタノエート、Ｆｅステアレート、Ｆｅジステアレート、Ｂａステアレート、Ｃｒステアレート、Ｍｇオクタノエート、Ｃａステアレート、Ｆｅナフテネート、Ｚｎナフテネート、Ｍｎヘプタノエート、Ｚｎヘプタノエート、Ｂａオクタノエート、Ａｌオクタノエート、Ｃｏオクタノエート、Ｍｎオクタノエート、およびＺｎオクタノエート)、Ｃｏリノレート、Ｍｎリノレート、Ｐｂリノレート、Ｚｎリノレート、Ｃａオレエート、Ｃｏオレエート、Ｚｎパルミテート、Ｃａレジネート、Ｃｏレジネート、Ｍｎレジネート、Ｐｂレジネート、Ｚｎレジネート、２-エチルヘキシルメタクリレート-コ-メタクリル酸カルシウムのＡＢジブロックコポリマーおよびアンモニウム塩、アルキルアクリルアミドグリコレートアルキルエーテルのコポリマー(例えば、メチルアクリルアミドグリコレートメチルエーテル-コ-酢酸ビニル)、およびヒドロキシビス(３,５-ジ-ｔｅｒｔ-ブチルサリチル)アルミネートモノハイドレートを含むことができる。一例において、チャージアジュバントは、アルミニウム-ジまたはトリステアレートであり、またはアルミニウム-ジまたはトリステアレートを含む。チャージアジュバントは、静電インク組成物の固形分の約０.１重量％から５重量％、幾つかの例において約０.１重量％から１重量％、幾つかの例において約０.３重量％から０.８重量％の量で、幾つかの例において静電インク組成物の固形分の約１重量％から３重量％、幾つかの例において静電インク組成物の固形分の約１.５重量％から２.５重量％の量で存在してよい。
【００６７】
幾つかの例において、静電インク組成物はさらに、例えばチャージアジュバントとして、多価カチオンおよび脂肪酸アニオンの塩を含む。多価カチオンおよび脂肪酸アニオンの塩は、チャージアジュバントとして働くことができる。幾つかの例において、多価カチオンは二価または三価カチオンであってよい。幾つかの例において、多価カチオンは、周期律表における２族、遷移金属および３族と４族から選択される。幾つかの例において、多価カチオンは、Ｃａ、Ｓｃ、Ｔｉ、Ｖ、Ｃｒ、Ｍｎ、Ｆｅ、Ｃｏ、Ｎｉ、Ｃｕ、Ｚｎ、ＡｌおよびＰｂから選択された金属を含む。幾つかの例において、多価カチオンはＡｌ３＋である。脂肪酸アニオンは、飽和または不飽和脂肪酸アニオンから選択されてよい。脂肪酸アニオンは、Ｃ８からＣ２６脂肪酸アニオン、幾つかの例においてＣ１４からＣ２２脂肪酸アニオン、幾つかの例においてＣ１６からＣ２０脂肪酸アニオン、幾つかの例においてＣ１７、Ｃ１８またはＣ１９脂肪酸アニオンから選択されてよい。幾つかの例において、脂肪酸アニオンは、カプリル酸アニオン、カプリン酸アニオン、ラウリン酸アニオン、ミリスチン酸アニオン、パルミチン酸アニオン、ステアリン酸アニオン、アラキジン酸アニオン、ベヘン酸アニオン、およびセロチン酸アニオンから選択される。
【００６８】
例えば多価カチオンおよび脂肪酸アニオンの塩であってよい、または多価カチオンおよび脂肪酸アニオンの塩を含んでよいチャージアジュバントは、静電インク組成物の固形分の０.１重量％から５重量％の量で、幾つかの例において静電インク組成物の固形分の０.１重量％から２重量％の量で、幾つかの例において静電インク組成物の固形分の０.１重量％から２重量％の量で、幾つかの例において静電インク組成物の固形分の０.３重量％から１.５重量％の量で、幾つかの例において静電インク組成物の固形分の約０.５重量％から１.２重量％、幾つかの例において静電インク組成物の固形分の約０.８重量％から１重量％、幾つかの例において静電インク組成物の固形分の約１重量％から３重量％、幾つかの例において静電インク組成物の固形分の約１.５重量％から２.５重量％の量で存在してよい。幾つかの例において、静電インク組成物は、多価カチオンおよび脂肪酸アニオンの塩を欠いているか、または実質的に欠いていてよく、例えば静電インク組成物の固形分の１重量％またはそれ未満、幾つかの例において０.５重量％またはそれ未満、幾つかの例において０.１重量％またはそれ未満、幾つかの例において０.０５重量％またはそれ未満は、多価カチオンおよび脂肪酸アニオンの塩であってよい。
【００６９】
液体キャリア
幾つかの例において、静電インク組成物は、液体キャリアを含む。一般に、液体キャリアは、静電インク組成物において他の成分の分散媒として働くことができる。例えば、液体キャリアは、炭化水素、シリコーン油、植物油などを含むか、または炭化水素、シリコーン油、植物油などであることができる。液体キャリアは、限定されるものではないが、トナー粒子の媒質として使用され得る、絶縁性で非極性の非水系液体を含むことができる。液体キャリアは、約１０９オームセンチメートルを超える抵抗率を有する化合物を含むことができる。液体キャリアは、約５未満、幾つかの例において約３未満の誘電率を有することができる。液体キャリアは、限定されるものではないが、炭化水素を含むことができる。炭化水素は、限定されるものではないが、脂肪族炭化水素、異性化脂肪族炭化水素、分枝鎖脂肪族炭化水素、芳香族炭化水素、およびそれらの組み合わせを含むことができる。液体キャリアの例は、限定されるものではないが、脂肪族炭化水素、イソパラフィン系化合物、パラフィン系化合物、脱芳香族炭化水素化合物などを含む。特に、液体キャリアは、限定されるものではないが、Ｉｓｏｐａｒ-ＧＴＭ、Ｉｓｏｐａｒ-ＨＴＭ、Ｉｓｏｐａｒ-ＬＴＭ、Ｉｓｏｐａｒ-ＭＴＭ、Ｉｓｏｐａｒ-ＫＴＭ、Ｉｓｏｐａｒ-ＶＴＭ、Ｎｏｒｐａｒ１２ＴＭ、Ｎｏｒｐａｒ １３ＴＭ、Ｎｏｒｐａｒ １５ＴＭ、Ｅｘｘｏｌ Ｄ４０ＴＭ、ＥｘｘｏｌＤ８０ＴＭ、Ｅｘｘｏｌ Ｄ１００ＴＭ、Ｅｘｘｏｌ Ｄ１３０ＴＭ、およびＥｘｘｏｌ Ｄ１４０ＴＭ(それぞれは、ＥＸＸＯＮ ＣＯＲＰＯＲＡＴＩＯＮにより販売されている)；ＴｅｃｌｅｎＮ-１６ＴＭ、Ｔｅｃｌｅｎ Ｎ-２０ＴＭ、ＴｅｃｌｅｎＮ-２２ＴＭ、Nisseki Naphthesol ＬＴＭ、Nisseki Naphthesol ＭＴＭ、Nisseki NaphthesolＨＴＭ、＃０ Ｓｏｌｖｅｎｔ ＬＴＭ、＃０ Ｓｏｌｖｅｎｔ ＭＴＭ、＃０ ＳｏｌｖｅｎｔＨＴＭ、Nisseki Isosol ３００ＴＭ、Nisseki Isosol ４００ＴＭ、ＡＦ-４ＴＭ、ＡＦ-５ＴＭ、ＡＦ-６ＴＭ、およびＡＦ-７ＴＭ(それぞれは、NIPPON OIL CORPORATIONにより販売されている)；ＩＰ Ｓｏｌｖｅｎｔ１６２０ＴＭおよびＩＰ Ｓｏｌｖｅｎｔ ２０２８ＴＭ(それぞれは、IDEMITSU PETROCHEMICAL CO., LTD.により販売されている)；ＡｍｓｃｏＯＭＳＴＭおよびＡｍｓｃｏ ４６０ＴＭ(それぞれは、AMERICAN MINERAL SPIRITS CORPにより販売されている)；Electron, Positron, New II, Purogen HF(１００％合成テルペン)(ＥＣＯＬＩＮＫＴＭにより販売されている)を含むことができる。
【００７０】
印刷前に、液体キャリアは、静電インク組成物の約２０重量％から９９.５重量％、幾つかの例において静電インク組成物の５０重量％から９９.５重量％を構成することができる。印刷前に、液体キャリアは、静電インク組成物の約４０重量％から９０重量％を構成してよい。印刷前に、液体キャリアは、静電インク組成物の約６０重量％から８０重量％を構成してよい。印刷前に、液体キャリアは、静電インク組成物の約９０重量％から９９.５重量％、幾つかの例において静電インク組成物の９５重量％から９９重量％を構成してよい。
【００７１】
インクは、印刷基材上に印刷された場合、液体キャリアを実質的に含まなくてよい。静電印刷プロセスおよび／またはその後において、液体キャリアは、固形分のみが実質的に印刷基材に転写されるように、例えば、印刷中の電気泳動プロセスおよび／または蒸発により、取り除かれてよい。液体キャリアを実質的に含まないことは、印刷基材上に印刷されたインクが５重量％未満の液体キャリア、幾つかの例において２重量％未満の液体キャリア、幾つかの例において１重量％未満の液体キャリア、幾つかの例において０.５重量％未満の液体キャリアを含有することを示してよい。幾つかの例において、印刷基材上に印刷されたインクは、液体キャリアを含まない。
【００７２】
分散剤
幾つかの例における静電インク組成物は、塩基性または酸性である分散剤をさらに含み、幾つかの例において分散剤は、ポリマー分散剤または界面活性剤であるか、またはポリマー分散剤または界面活性剤を含む。幾つかの例において、分散剤は、静電分散剤または立体分散剤、または静電分散剤および立体分散剤の双方であるか、或いは静電分散剤または立体分散剤、または静電分散剤および立体分散剤の双方を含む。
【００７３】
ポリマー分散剤は、コロイド系において粒子の表面上に吸着されることができるアンカー基、および粒子が別々に保持されるように立体安定化を与えるポリマー鎖を有するポリマー材料である。
【００７４】
ポリマー分散剤は、二成分構造であり、アンカー基(単点または多点のアンカーリングにより顔料表面上に強い吸着を提供)、および１つまたは複数のポリマー鎖(立体安定化を与えるためにアンカー基に結合される)を含む。幾つかの例において、分散剤は、
１.末端アンカー基を有するポリマー鎖、または
２.両端にアンカー基を有するポリマー鎖、または
３.ＢＡＢブロックコポリマー、または
４.ＡＢＡブロックコポリマー、または
５.ランダムコポリマー、または
６.くし形コポリマー
を含むポリマー分散剤を含んでよく、アンカー基は顔料粒子に結合または顔料粒子に吸着される基である。
【００７５】
幾つかの例において、混合する前に顔料に加えた際に、ポリマー分散剤は溶媒中に懸濁し、または溶解しており、幾つかの例において分散剤は５０重量％を超えるポリマー分散剤を含み、幾つかの例において分散剤は６０重量％を超えるポリマー分散剤を含み、幾つかの例において分散剤は７０重量％を超えるポリマー分散剤を含み、幾つかの例において分散剤は８０重量％を超えるポリマー分散剤を含み、幾つかの例において分散剤は９０重量％を超えるポリマー分散剤を含む。溶媒は、有機溶媒であってよく、幾つかの例において強く水素化された溶媒、幾つかの例において本質的にＣ９〜Ｃ１１のパラフィンおよびナフテンからなる溶媒であってよい。分散剤はポリマー分散剤からなるか、または本質的にポリマー分散剤からなってよい。
【００７６】
幾つかの例において、ポリマー分散剤は塩基性ポリマー分散剤である。幾つかの例において、ポリマー分散剤は塩基性分散剤であり、塩基性アンカー基、例えばアミン基を含む。幾つかの例において、各ポリマー分散剤分子は、複数のアミンアンカー基または単一のアミンアンカー基を含み、幾つかの例において各ポリマー分散剤分子は、複数のアミンアンカー基を含む。幾つかの例において、ポリマー分散剤は、ポリオレフィンアミドアルケンアミンを含む。
【００７７】
幾つかの例において、分散剤は酸性分散剤であり、酸性アンカー基、例えばカルボン酸基を含む。幾つかの例において、分散剤はポリヒドロキシステアリン酸である。ポリヒドロキシステアリン酸は、ＬｕｂｒｉｚｏｌからＳｏｌｓｐｅｒｓｅ３０００またはＳｏｌｓｐｅｒｓｅ ２１０００として入手可能である。幾つかの例において、分散剤はアルコキシレート鎖および酸性頭部基を含み、その例は、Ｌｕｂｒｉｚｏｌから入手可能なＳｏｌｐｌｕｓＡＸ５である。
【００７８】
幾つかの例において、各ポリマー分散剤分子は、１つのポリマー鎖または複数のポリマー鎖を含む。幾つかの例において、各ポリマー分散剤分子は、単一のアンカー基、例えばアミン基を有する１つのポリマー鎖を含む。幾つかの例において、各ポリマー分散剤分子は、複数のアンカー基、例えば複数のアミン基を有する１つのポリマー鎖を含む。幾つかの例において、ポリマー鎖は、酸性側基を有する。
【００７９】
幾つかの例において、ポリマー分散剤は、コポリマーを含む。幾つかの例において、ポリマー分散剤は、複数のアンカー基を有するブロックコポリマー、例えばＡＢＡブロックコポリマーまたはＢＡＢブロックコポリマーまたはランダムコポリマーを含む。幾つかの例において、ポリマー分散剤は、くし形コポリマーを含む。
【００８０】
塩基性ポリマー分散剤は、ＳＯＬＳＰＥＲＳＥ登録商標１１２００、ＳＯＬＳＰＥＲＳＥ登録商標１３３００；同じ製造業者によるＳＯＬＰＬＵＳ登録商標シリーズ(例えば、ＳＯＬＰＬＵＳ登録商標Ｋ５００)を含む。本明細書で説明される分散剤として、または分散剤と共に使用され得る他のポリマー分散剤は、オハイオ州ウィックリフのＬｕｂｒｉｚｏｌＣｏｒｐにより製造されているＳＯＬＳＰＥＲＳＥ登録商標シリーズの他のもの(例えば、ＳＯＬＳＰＥＲＳＥ登録商標３０００、ＳＯＬＳＰＥＲＳＥ登録商標８０００、ＳＯＬＳＰＥＲＳＥ登録商標９０００、ＳＯＬＳＰＥＲＳＥ登録商標１３８４０、ＳＯＬＳＰＥＲＳＥ登録商標１６０００、ＳＯＬＳＰＥＲＳＥ登録商標１７０００、ＳＯＬＳＰＥＲＳＥ登録商標１８０００、ＳＯＬＳＰＥＲＳＥ登録商標１９０００、ＳＯＬＳＰＥＲＳＥ登録商標２００００、ＳＯＬＳＰＥＲＳＥ登録商標２１０００、ＳＯＬＳＰＥＲＳＥ登録商標２７０００またはＳＯＬＳＰＥＲＳＥ登録商標４３０００)；ドイツ国ＢＹＫｃｈｅｍｉｅ, Ｇｍｂｈにより製造されている様々な分散剤(例えば、ＤＩＳＰＥＲＢＹＫ登録商標１０６、ＤＩＳＰＥＲＢＹＫ登録商標１１０、ＤＩＳＰＥＲＢＹＫ登録商標１６３、ＤＩＳＰＥＲＢＹＫ登録商標１７０またはＤＩＳＰＥＲＢＹＫ登録商標１８０)；ドイツ国Ｅｖｏｎｉｋ Ｇｏｌｄｓｃｈｍｉｄｔ ＧＭＢＨ ＬＬＣにより製造されている様々な分散剤(例えば、ＴＥＧＯ登録商標６３０、ＴＥＧＯ登録商標６５０、ＴＥＧＯ登録商標６５１、ＴＥＧＯ登録商標６５５、ＴＥＧＯ登録商標６８５またはＴＥＧＯ登録商標１０００)；ミズーリ州セントルイスのＳｉｇｍａ-Ａｌｄｒｉｃｈにより製造されている様々な分散剤(例えば、ＳＰＡＮ登録商標２０、ＳＰＡＮ登録商標６０、ＳＰＡＮ登録商標８０またはＳＰＡＮ登録商標８５)；またはミズーリ州セントルイスのＰｅｔｒｏｌｉｔｅ Ｃｏｒｐにより製造されている様々な分散剤(例えば、Ｃｅｒａｍａｒ登録商標１６０８およびＣｅｒａｍａｒ登録商標Ｘ-６１４６他)を含む。
【００８１】
幾つかの例において、分散剤は界面活性剤であるか、または界面活性剤を含み、幾つかの例において、分散剤は脂肪酸誘導体、硫酸エステル、スルホン酸エステル、リン酸エステル、カルボン酸塩、ポリアクリル酸ナトリウム、ポリアクリル酸、アルキルエーテル、アセチレンジオールおよび大豆レシチンから選択された界面活性剤であるか、または当該界面活性剤を含む。
【００８２】
幾つかの例において、分散剤はスクシンイミドであるか、またはスクシンイミドを含む。スクシンイミドは、例えば炭化水素含有リンカー基を介してアミン基にリンクされてよい。幾つかの例において、分散剤は、アミンを含む頭部基を有するポリイソブチレンスクシンイミドを含む。
【００８３】
幾つかの例において、分散剤は、式(Ｉ)
【化２】
0006530555.tif 000003
のものであり、式中Ｒ１、Ｒ２およびＲ３はアミン含有頭部基、炭化水素尾部基および水素から選択され、Ｒ１、Ｒ２およびＲ３の少なくとも１つは炭化水素尾部基を含み、Ｒ１、Ｒ２およびＲ３の少なくとも１つはアミン含有頭部基を含む。幾つかの例において、Ｒ１およびＲ２は炭化水素尾部基および水素から選択され、この場合、Ｒ１およびＲ２の少なくとも１つは炭化水素尾部基を含み、Ｒ３はアミン含有頭部基を含む。炭化水素尾部基は、分岐鎖または直鎖であってよく非置換であってよい炭化水素基を含んでよく、または当該炭化水素基であってよい。炭化水素尾部基は、ポリエチレン、ポリプロピレン、ポリブチレンから選択されてよいポリアルキレンを含有する炭化水素基を含んでよく、または当該炭化水素基であってよい。幾つかの例において、炭化水素尾部基は、ポリイソブチレンを含んでよい。炭化水素尾部基は、１０から１００個の炭素、幾つかの例において１０から５０個の炭素、幾つかの例において１０から３０個の炭素を含んでよい。炭化水素尾部基は、式(ＩＩ)
Ｐ-Ｌ-      式(ＩＩ)
のものであってよく、式中、Ｐはポリイソブチレンであり、またはポリイソブチレンを含み、Ｌは単結合、(ＣＨ２)ｎ(ｎは０から５、幾つかの例において１から５)、-Ｏ-および-ＮＨ-から選択される。幾つかの例において、アミン含有頭部基は、炭化水素基の炭素の１つに結合されたアミン基を有する炭化水素基を含むか、または当該炭化水素基である。幾つかの例において、アミン含有頭部基は、式(ＩＩＩ)
(ＣＨ２)ｍ［(ＣＨ２)ｏＮＨ(ＣＨ２)ｐ］ｑ(ＣＨ２)ｒ-ＮＨ２      式(ＩＩＩ)
のものであり、式中ｍは少なくとも１、幾つかの例において１から５であり、ｑは０から１０であり、ｏは０、１または２であり、ｐは１または２であり、ｒは０から１０であり；幾つかの例においてｍは１であり、ｏは１であり、ｐは１であり、ｑは０から１０であり、幾つかの例において１から５であり、および幾つかの例においてｒは１から５であり；幾つかの例においてｍは１であり、ｑは０から１０であり、幾つかの例において１から１０であり、幾つかの例において１から５であり、ｏは１であり、ｐは１であり、ｒは１である。
【００８４】
幾つかの例において、分散剤は式(Ｉ)のものであり、式中Ｒ１は式(ＩＩ)のものであり、Ｒ２はＨであり、およびＲ３は式(ＩＩＩ)のものである。幾つかの例において、分散剤は式(Ｉ)のものであり、式中Ｒ１は式(ＩＩ)のものであり、Ｌは-ＣＨ２-であり、Ｒ２はＨであり、およびＲ３は式(ＩＩＩ)のものであり、ｍは１であり、ｑは０から１０、幾つかの例において１から１０、幾つかの例において１から５であり、ｏは１であり、ｐは１であり、およびｒは１である。幾つかの例において、分散剤は、ポリイソブチレンスクシンイミドポリエチレンアミン非イオン性分散剤であるか、または当該非イオン性分散剤を含む。幾つかの例において、分散剤は、Ｓｏｌｐｅｒｓｅ登録商標Ｊ５６０および／またはＬｕｂｒｉｚｏｌ登録商標６４０６であるか、またはＳｏｌｐｅｒｓｅ登録商標Ｊ５６０および／またはＬｕｂｒｉｚｏｌ登録商標６４０６を含む。
【００８５】
幾つかの例において、分散剤は、アルキルスクシンイミドアミド塩、幾つかの例においてポリイソブチレンスクシンイミドアミド塩、幾つかの例においてアルキルスクシンイミドアミドアミノ塩、幾つかの例においてポリイソブチレンスクシンイミドアミドアンモニウム塩であり、またはそれらを含み、および幾つかの例において、ポリイソブチレンスクシンイミドアミドアンモニウム塩は、複数のアミド基および／またはアンモニウム基を含み、および幾つかの例において、ポリイソブチレンスクシンイミドアミドアンモニウム塩は、少なくとも１つの分岐基、例えば分岐アルキル基、および少なくとも１つの分岐基に直接的または間接的に結合されてよい複数のアミド基および／またはアンモニウム基を含む。幾つかの例において、分散剤は、ＬｕｂｒｉｚｏｌＣｏｒｐｒａｔｉｏｎから入手可能なＯＳ １３３０９であるか、またはＯＳ １３３０９を含む。
【００８６】
幾つかの例において、分散剤は、少なくとも５ｍｇＫＯＨ／ｇ材料の全塩基価(ＴＢＮ)、幾つかの例において少なくとも１０ｍｇＫＯＨ／ｇ材料のＴＢＮ、幾つかの例において少なくとも２０ｍｇＫＯＨ／ｇ材料のＴＢＮ、幾つかの例において少なくとも３０ｍｇＫＯＨ／ｇ材料のＴＢＮ、幾つかの例において５ｍｇＫＯＨ／ｇ材料から１５０ｍｇＫＯＨ／ｇ材料、幾つかの例において５ｍｇＫＯＨ／ｇ材料から１５０ｍｇＫＯＨ／ｇ材料、幾つかの例において２０ｍｇＫＯＨ／ｇ材料から１４０ｍｇＫＯＨ／ｇ材料、幾つかの例において５ｍｇＫＯＨ／ｇ材料から５０ｍｇＫＯＨ／ｇ材料、幾つかの例において１０ｍｇＫＯＨ／ｇ材料から３０ｍｇＫＯＨ／ｇ材料、幾つかの例において１５ｍｇＫＯＨ／ｇ材料から２５ｍｇＫＯＨ／ｇ材料、幾つかの例において１５ｍｇＫＯＨ／ｇ材料から２０ｍｇＫＯＨ／ｇ材料のＴＢＮを有する塩基性分散剤である。
【００８７】
幾つかの例において、分散剤は、３０ｍｇＫＯＨ／ｇ材料から６０ｍｇＫＯＨ／ｇ材料、幾つかの例において３５ｍｇＫＯＨ／ｇ材料から５５ｍｇＫＯＨ／ｇ材料、幾つかの例において約４５ｍｇＫＯＨ／ｇ材料の全塩基価(ＴＢＮ)を有する塩基性分散剤である。
【００８８】
幾つかの例において、分散剤は、少なくとも１００ｍｇＫＯＨ／ｇ材料、幾つかの例において１００ｍｇＫＯＨ／ｇ材料から１４０ｍｇＫＯＨ／ｇ材料、幾つかの例において１００ｍｇＫＯＨ／ｇ材料から１４０ｍｇＫＯＨ／ｇ材料、幾つかの例において１１０ｍｇＫＯＨ／ｇ材料から１３０ｍｇＫＯＨ／ｇ材料、幾つかの例において１１５ｍｇＫＯＨ／ｇ材料から１２０ｍｇＫＯＨ／ｇ材料の全塩基価(ＴＢＮ)を有する塩基性分散剤である。
【００８９】
全塩基価(ＴＢＮ)は時として、単に塩基価と呼ばれ、標準的な技術を用いて求めてよく、当該標準的な技術は、試験法Ｄ２８９６、試験法Ｄ４７３９のようなＡＳＴＭ規格Ｄ４７３９-０８およびＡＳＴＭ規格Ｄ９７４-０８で記述されたものを含み、試験法の間で何らかの不一致が示された場合には試験法Ｄ２８９６が使用される。特に明記しない限り、これらの試験法は、本特許出願の出願時に最も近い時点で公開されたものである。「ｍｇＫＯＨ／ｇ材料」は、「分散剤の１グラム当たりのＫＯＨのｍｇ数」を示している。分散剤のＴＢＮの測定は、純粋な分散剤について行うことができ、または揮発油、例えば脱芳香族揮発油中６０重量％の分散剤のような炭化水素液体中の分散剤について行って、次いで純粋な分散剤について測定されたように調整することができる。
【００９０】
幾つかの例において、分散剤は、上述したようなものであってよいスクシンイミドを含み、スクシンイミドは５００ダルトンから１００００ダルトンの分子量(ＭＷ)、幾つかの例において１０００から６０００ダルトンのＭＷ、幾つかの例において１０００から６０００ダルトンのＭＷ、幾つかの例において１０００から５０００ダルトンのＭＷ、幾つかの例において２０００から４０００ダルトンのＭＷ、幾つかの例において約３０００ダルトンのＭＷ、または幾つかの例において５００から３０００ダルトンのＭＷ、幾つかの例において１０００から２０００ダルトンのＭＷ、幾つかの例において１２００から１８００ダルトンのＭＷ、幾つかの例において１３００から１５００ダルトンのＭＷ、幾つかの例において１４００ダルトンのＭＷを有する。
【００９１】
幾つかの例において、分散剤は、任意に置換された脂肪酸エステル、幾つかの例において任意に置換されたヒドロキシ脂肪酸のエステルを含む。脂肪酸は、炭化水素鎖(例えば、Ｃ１２からＣ２２の炭素鎖)に共有結合したカルボキシル基として定義してよく、飽和または不飽和であってよく、ヒドロキシ脂肪酸は、脂肪酸の炭化水素鎖の少なくとも１つの炭素がヒドロキシル基で置換されたものである。幾つかの例において、分散剤は、ヒドロキシ脂肪酸のエステル(カルボキシル基がエステル化されている)を含み、そこにおいてヒドロキシル基は置換基を有し、その置換基は任意に置換されたアルキルエステル(例えば、Ｃ１からＣ６、例えばＣ２からＣ４、例えばＣ３)または任意に置換されたアルキルアミドから選択してよく、任意に置換されたアルキルエステルまたは任意に置換されたアルキルアミドのアルキル基の置換基(存在する場合)は塩、例えばトリメチルアンモニウム塩である。幾つかの例において、分散剤はオリゴマー分散剤であってよく、トリメチルアンモニウム塩に結合されたプロピルアミド末端で封止された飽和または不飽和リシノール酸エステルを含む。幾つかの例において、分散剤はＬｕｂｒｉｚｏｌから入手可能なＳｏｌｐｌｕｓ登録商標Ｋ５００であるか、またはＳｏｌｐｌｕｓ登録商標Ｋ５００を含む。
【００９２】
％ＡＯＷＰ(顔料の重量に基づく剤の百分率)は、顔料の１００ｇ当たりの分散剤のグラム数である。幾つかの例において、分散剤の％ＡＯＷＰは、１％から７０％であり、幾つかの例において１％から６０％であり、幾つかの例において５％から５５％であり、幾つかの例において１０％から５０％であり、幾つかの例において１０％から４０％であり、幾つかの例において１０％から３０％であり、幾つかの例において１５％から２５％である。
【００９３】
分散剤は、静電インク組成物の０.１重量％から１２重量％、幾つかの例において静電インク組成物の０.５重量％から６重量％、幾つかの例において静電インク組成物の１重量％から６重量％、幾つかの例において静電インク組成物の２重量％から４重量％を構成してよい。
【００９４】
他の添加剤
静電インク組成物は、１つまたは複数の添加剤を含んでよい。１つまたは複数の添加剤は、方法の任意の工程において追加してよい。１つまたは複数の添加剤は、ワックス、界面活性剤、殺生物剤、有機溶媒、粘度調節剤、ｐＨ調整用の物質、金属イオン封鎖剤、防腐剤、相溶性添加剤、乳化剤などから選択されてよい。ワックスは、非相溶性のワックスであってよい。本明細書で使用するところでは、「非相溶性のワックス」は、樹脂と相溶性のないワックスを参照してよい。特にこのワックス相は、例えば加熱ブランケット胴であってよい中間転写部材からインク薄膜を印刷基材に転写する間および転写後に、印刷基材上の樹脂溶融混合物の冷却に際して、樹脂相から分離する。
【００９５】
方法
第１の態様による静電インク組成物を製造する方法も提供され、その方法は、
ａ)表面に塩基性種を有する白色顔料粒子を含む帯電性粒子、および
ｂ)チャージディレクタを組み合わせることを含み、
白色顔料粒子は、静電インク組成物の不揮発性固形分の合計重量に基づいて少なくとも７５重量％の量で存在する。
【００９６】
幾つかの例において、上記の方法は、キャリア液中で白色顔料粒子を粉砕することを含み、チャージディレクタは、白色顔料粒子と粉砕前、粉砕の間、または粉砕後に組み合わせられて、静電インク組成物を形成する。
【００９７】
幾つかの例において、上記の方法は、樹脂およびキャリア液を混合、例えば粉砕して樹脂ペーストを形成し、次いで樹脂ペーストを白色顔料粒子と共に粉砕することを含み、そこにおいてチャージディレクタは、顔料ペーストを顔料と共に粉砕する前、粉砕の間、または粉砕後に、顔料および樹脂ペーストと組み合わせられて、静電インク組成物を形成する。
【００９８】
幾つかの例において、液体キャリアは、樹脂の粉砕中に存在し、幾つかの例において液体キャリアは、ミルで粉砕中の組成物の１０から９９重量％、幾つかの例においてミルで粉砕中の組成物の３０から９９重量％、幾つかの例においてミルで粉砕中の組成物の５０から９５重量％、幾つかの例においてミルで粉砕中の組成物の７０から９０重量％を構成する。樹脂ペーストを形成するために粉砕することおよび／または白色顔料粒子と共に樹脂ペーストを粉砕することは、ミル内で行われてよく、回転のＲＰＭが少なくとも１００ＲＰＭ、幾つかの例において少なくとも２００ＲＰＭ、幾つかの例において少なくとも２５０ＲＰＭであるように；また幾つかの例において粉砕は、少なくとも１時間、幾つかの例において２時間、幾つかの例において３時間、幾つかの例において４時間の長さにわたって行われるように、混合物を回転させることにより実行されてよい。粉砕中の温度は、少なくとも２０℃、幾つかの例において少なくとも２５℃、幾つかの例において少なくとも３０℃、幾つかの例において少なくとも４０℃であってよい。適切な粉砕用ミルは、ボールミルまたは磨砕機である。市販の磨砕機は、ＵｎｉｏｎＳ１摩砕機のようなＵｎｉｏｎ Ｐｒｏｃｅｓｓから入手可能なものである。
【００９９】
印刷済み媒体および印刷プロセス
静電インク組成物が印刷された印刷済み媒体も提供され、静電インク組成物は、
ａ)表面に塩基性種を有する白色顔料粒子を含む帯電性粒子、および
ｂ)チャージディレクタを含み、
白色顔料粒子は、静電インク組成物の不揮発性固形分の合計重量に基づいて少なくとも７５重量％の量で存在する。
【０１００】
幾つかの例において、上記の印刷済み媒体は、熱可塑性樹脂およびチャージディレクタおよび／またはチャージアジュバントを含有する透明な静電インク組成物を含む。この文脈において、「透明」は、着色剤または顔料が無いか、または実質的に無いことを意味する。透明な静電インク組成物は基材上に印刷されて、着色剤のない溶融した顔料層薄膜を形成するが、それは印刷中において、ブランケット胴から基材への請求項１の静電インク組成物の転写をさらに改善する。請求項１の静電インク組成物の適切な転写および付着を確実にする他の態様では、印刷済み媒体は、可溶性バインダーの添加、溶融薄膜上への印刷、および着色剤の無いインクと混合のような、技術的に既知の方法を適用することを含む。
【０１０１】
印刷済み媒体は、任意の適切な媒体であってよい。印刷済み媒体は、イメージが印刷されることができる任意の適切な媒体であってよい。印刷済み媒体は、有機または無機材料から選択された材料を含んでよい。材料は、天然のポリマー材料、例えばセルロースを含んでよい。材料は、合成ポリマー材料、例えば、ポリエチレンテレフタレート、限定されるものではないがポリエチレンおよびポリプロピレンを含むアルキレンモノマー、およびスチレンポリブタジエンのようなコポリマーから形成されたポリマーから選択された材料を含んでよい。幾つかの例において、ポリプロピレンは、二軸延伸ポリプロピレンであってよい。材料は、シートの形態であってよい金属を含んでよい。金属は、例えば、アルミニウム(Ａｌ)、銀(Ａｇ)、スズ(Ｓｎ)、銅(Ｃｕ)、それらの混合物から選択されてよく、またはそれらから作成されてよい。一例において、印刷媒体は、セルロース紙を含む。一例において、セルロース紙は、ポリマー材料、例えばスチレンブタジエン樹脂から形成されたポリマーでコーティングされる。幾つかの例において、セルロース紙は、(インクが印刷される前に)ポリマー材料で表面に結合された無機材料を有し、無機材料は例えば、カオリナイトまたは炭酸カルシウムから選択されてよい。幾つかの例において、印刷媒体は、紙のようなセルロース系印刷媒体である。幾つかの例において、セルロース系印刷媒体は、コーティングされたセルロース系プリントである。幾つかの例においては、静電インク組成物が印刷基材上に印刷される前に、プライマーが印刷媒体上にコーティングされてよい。
【０１０２】
また、本明細書で説明されたような、例えば第２の態様または第１の態様に従って生成された静電インク組成物の電子写真印刷方法が提供され、このインク組成物は、幾つかの例においては液体キャリアに分散された、樹脂、顔料を含む粒子を含み、その方法は、
表面上に静電潜像を形成し、
当該表面に静電インク組成物を接触させて、粒子の少なくとも一部が表面に付着して、表面上に現像されたトナーイメージを形成し、そのトナーイメージを印刷基材に転写することを含む。
【０１０３】
静電潜像が形成される表面は、例えばシリンダの形態の回転部材上に存在してよい。静電潜像が形成される表面は、光イメージングプレート(ＰＩＰ)の一部を形成してよい。接触させることは、固定電極と回転部材の間に静電組成物を通過させることを含んでよく、回転部材は、その上に静電潜像を有する表面を有する部材、またはその上に静電潜像を有する表面と接触する部材であってよい。電圧が固定電極と回転部材の間に印加され、粒子は回転部材の表面に付着する。これは静電インク組成物に、５０から４００Ｖ／μｍまたはそれ超、幾つかの例において６００から９００Ｖ／μｍまたはそれ超の電場勾配を有する電界を印加することを含んでよい。
【０１０４】
中間転写部材は、回転するフレキシブルな部材であってよく、それは幾つかの例において、例えば８０から１６０℃、幾つかの例において９０から１３０℃、幾つかの例において１００から１１０℃の温度に加熱される。
【０１０５】
電子写真印刷方法は、複数の刷像またはコピーが実行されるように行われてよい。刷像またはコピーの数は、少なくとも１０、幾つかの例において少なくとも１００、幾つかの例において少なくとも１０００、幾つかの例において少なくとも２０００、幾つかの例において少なくとも３０００、幾つかの例において少なくとも５０００であってよい。各刷像における各印刷基材上での印字率は、４０％またはそれ未満、幾つかの例において３０％またはそれ未満、幾つかの例において２０％またはそれ未満であってよい。刷像は、印刷基材上に形成された１色の単一イメージであってよい。コピーは、例えば黒色、マゼンタ、シアンおよびイエローから選択された複数の色を有する単一のイメージであってよい。
【０１０６】
電子写真印刷方法は、複数の印刷基材のシート、例えば２５０枚またはそれ超の印刷基材のシート、幾つかの例において５００枚またはそれ超の印刷基材のシート、幾つかの例において７５０枚またはそれ超の印刷基材のシート、幾つかの例において１０００枚またはそれ超の印刷基材のシートが印刷されるように行われてよい。シートは、任意の適切なサイズまたは形状であってよく、例えばＡ４またはＡ３のような標準的な印刷サイズであってよい。
【実施例】
【０１０７】
以下では、本明細書で説明された方法および他の態様に関する例を示す。これらの例は、本開示に対する制限と考えるべきものではなく、本開示の例を如何にして作成するかを教示するためだけに提示されたものである。
【０１０８】
以下の例において、「Ｉｓｏｐａｒ」は、ＥｘｘｏｎＭｏｂｉｌにより製造され且つＣＡＳ番号６４７４２-４８-９を有するＩｓｏｐａｒ登録商標Ｌ Ｆｌｕｉｄである。
【０１０９】
以下の例において、使用される樹脂は、ＤｕＰｏｎｔから入手可能なＮｕｃｒｅｌ６９９およびＨｏｎｅｙｗｅｌｌから入手可能なＡ-Ｃ ５１２０が４：１の重量比である。
【０１１０】
以下の例において、ＮＣＤは、３つの成分、即ちＫＴ(リン脂質および脂肪酸中の天然大豆レシチン)、ＢＢＰ(塩基性バリウムペトロネート、即ちＣｈｅｍｔｕｒａにより供給される２１-２６炭化水素アルキルのバリウムスルホン酸塩)、およびＧＴ(Ｃｒｏｄａにより供給されるドデシルベンゼンスルホン酸イソプロピルアミン)から作成された天然のチャージディレクタを示す。組成は、６.６重量％のＫＴ、９.８重量％のＢＢＰ、および３.６重量％のＧＴであり、残部の８０重量％はＩｓｏｐａｒである。
【０１１１】
以下の例において、ＳＣＤは、米国特許出願公開第２００９／０３１１６１４号または国際公開第２００７／１３００６９号に記載されたようなバリウムビススルホコハク酸塩である、合成チャージディレクタを示す。これはミセルのコア(リン酸バリウム)に強い塩基を有する強い負のチャージディレクタであり、インク粒子上の安定した負電荷を強化する。ＳＣＤはチャージディレクタであり、分散剤がない場合には、非常に低い低電界帯電(高い電荷分配)を示すことが見出されている。
【０１１２】
以下の例において、低電界伝導度(ＬＦＣ)は、以下の条件において測定されたＥｌｅｃｔｒｏＩｎｋ登録商標の電気伝導度である：
・電場振幅：５〜１５Ｖ／ｍｍ
・周波数：５〜１５Ｈｚ
・温度：２３＋／-２℃
・単位：ｐｍｈＯ／ｃｍ Ｉｎｄｉｇｏ単位(「Ｐｉｃｏｍｏ」と呼ばれる)。１ｐｍｈＯ／ｃｍ Ｉｎｄｉｇｏ単位はほぼ、０.８５ｐＳ／ｃｍに等しい。
・方法：一定振幅のＡＣ電圧が２つの平行電極に印加され、流体を通る電流が監視される。定義によれば伝導度は電流に比例し、その電流を生じさせる電圧に反比例するから、伝導度は電圧振幅および幾何学的パラメータ(即ち、電極表面および電極間の距離)の一定値のみに依存する係数を電流に掛けることにより計算され得る。
【０１１３】
以下の例において、高電界伝導度は、以下の条件において測定されたＥｌｅｃｔｒｏＩｎｋ登録商標の最大電気伝導度である：
・電界パルス：
形状：矩形
高さ：１５００Ｖ／ｍｍ
持続時間：８秒
立ち上がり時間：１ミリ秒またはそれ未満
リップル：１０Ｖ／ｍｍまたはそれ未満
・サンプリング周波数：１０００／秒
・温度：２３＋／-２℃
・単位：ｐｍｈＯ／ｃｍ(即ち、１ｐＳ／ｃｍ)。
【０１１４】
以下の例において、ＤＣ(直流)伝導度は、６.４秒から７.２秒の間で測定された平均伝導度である。
・単位ｐｍｈＯ／ｃｍ(即ち、１ピコジーメンス／ｃｍ)
・方法：一定の高電圧が２つの平行電極に印加され、流体を通る電流が監視される。定義によれば伝導度は電流に比例し、その電流を生じさせる電圧に反比例するから、伝導度は電圧振幅および幾何学的パラメータ(即ち、電極表面および電極間の距離)の一定値のみに依存する係数を電流に掛けることにより計算され得る。
・経験則は、一定の電界において測定されたＥｌｅｃｔｒｏＩｎｋ登録商標の伝導度が、時間と共に変化する(実際は減少する)ことを示している。伝導度の最大値は、「高電界伝導度」として定義される。
・ＤＣ伝導度は、伝導度が既に平らになっている場合、伝導度対時間曲線の尾部における伝導度である。
【０１１５】
以下の例において、粒子伝導度(ＰＣ)は、高電界伝導度と低電界伝導度との間の差である。
・単位：ｐｍｈＯ／ｃｍ(即ち、１ｐＳ／ｃｍ)
・方法：高電界伝導度と低電界伝導度は別々に測定され、粒子伝導度は２つの伝導度の差として計算される。
・粒子伝導度は、移動度および粒子上に生成された電荷のようなＥｌｅｃｔｒｏＩｎｋ登録商標粒子特性に比例する。
【０１１６】
以下の例において、光学的濃度(ＯＤ)は、米国ミシガン州グランド・ラピッズのＸ-ｒｉｔｅから入手可能な５１８分光濃度計を用いて求めた印刷イメージの光学的濃度を意味する。
【０１１７】
以下の例において、不透明度は、ＤｉａｎｏＣｏｒｐのＢＮＬ-２ Ｏｐａｃｉｍｅｔｅｒ登録商標を用いて測定された。不透明度は、シートの裏面に印刷された材料を覆い隠す単一シートの特性である。
【０１１８】
以下の例において、走査型電子顕微鏡写真が、ＰｈｉｌｉｐｓＸＬ４０ ＦＥＧを用いて、スポット径：３、加速電圧：２０ｋＶで、以下の試験手順を用いて作成された。即ち、Ａｕコーティングが「スパッタリング」により行われ、ＡｕターゲットをスパッタリングするＡｒイオンのプラズマにより、Ａｕ原子が試料上に堆積された。ＳＥＭイメージは、異なる倍率で撮られた。
【０１１９】
以下の例において、使用された顔料が表１に記載される。
【表１】
0006530555.tif 000004
【０１２０】
以下の例において、ペーストおよびペースト状インク調製用のＲｏｓｓ工具は、ニューヨーク州ホーポージのCharles Ross & Son Companyにより供給され、モデル番号ＤＰＭ-２であった。インク調製用の実験室用粉砕工具は、Ｕｎｉｏｎ Ｐｒｏｃｅｓｓ登録商標バッチ型ＳｚｅｇｖａｒｉＡｔｔｒｉｔｏｒ登録商標システムであり、１ガロンの大きさのミル(１-Ｓ)を有する。
【０１２１】
実施例１
【表２】
0006530555.tif 000005
【０１２２】
表２による組成を有する配合物は、２工程プロセスにより作成された。
【０１２３】
第１の工程において、Ｉｓｏｐａｒ-Ｌ中３１％ＮＶＳの溶融樹脂のペーストが、ダブル遊星ミキサ装置で調製され、材料(樹脂およびＩｓｏｐａｒ-Ｌ)は１２０℃から１６０℃の温度に加熱され、約１.５時間にわたって混合された。この時間後、加熱が停止され、混合は材料が室温に到達するまで継続された。
【０１２４】
工程２において、工程１から得られたペーストまたはスラリーは、セラミックでライニングした粉砕機(ミル)の１ガロンのタンクへと、二酸化チタン顔料Ｂと共に９５：５の重量比(固形物に基づき)で添加されたが、このうち比率の大きい方が顔料である。Ｉｓｏｐａｒ-Ｌは、ミル中のＮＶＳが１８％重量となるように添加された。８０ｍｇのＮＣＤ／１ｇの固形分の量のＮＣＤが追加された。４５℃で３時間、次いで４０℃で９時間にわたって２５０ｒｐｍで粉砕後、得られた白色インクをＩｓｏｐａｒ-Ｌで希釈して４.５％ＮＶＳの希釈標準溶液とし、イスラエル国レホヴォトのＨＰ-Ｉｎｄｉｇｏから入手可能なＷＳ６０００デジタル印刷機を用いて、プラスチック基材(Ｐｏｌｙｐｌｅｘにより製造された、コロナ処理された１２ミクロンの透明ポリエステル)に印刷された。
【０１２５】
図１は、例１のインクの走査型電子顕微鏡写真を示す。ＳＥＭ画像から、酸化チタン顔料粒子はカプセル化されていないことが明らかである。
【０１２６】
ブランケット胴から基材への転写をさらに改善するために、この配合物は、ＨＰＩｎｄｉｇｏ印刷機上で市販のTransparent HP Electroinkを用いて印刷することにより、「溶融された着色剤のない顔料」層膜に印刷されて、透明薄膜が生成された。これは荷電顔料をデジタル印刷する能力の高さを示すものであり、顔料は樹脂により完全にカプセル化される必要がない。
【０１２７】
Ｑ／Ｍ装置を用いることによるブランケット胴上のインク層のオフライン現像、次いで現像薄膜のブランケット胴から基材(ＰＥＴ４０μｍ)への転写は、高い不透明度(＞９０％)を有する薄膜をもたらした。
【０１２８】
比較例２
工程２において、顔料として５０：５０の顔料対樹脂の比を有する顔料Ｃが使用されたことを除いて、実施例１と同じ静電インク組成物が調製された。図２は、電子顕微鏡写真を示し、５０％の顔料含有量では、顔料が樹脂によりカプセル化されていることが明らかである。
【０１２９】
図３および図４は、供給元から受け取ったままの顔料(顔料Ｃとして示す)の走査型電子顕微鏡写真を示す。各々は異なる解像度において、アルミナ、シリカおよび疎水性有機処理剤で表面処理されたＴｉＯ２の粒子を示している。
【０１３０】
図５は、異なる顔料、即ち上述した顔料ＡおよびＢを有する本明細書で説明された静電インク組成物の例についての、粒子荷電(ＰＣ)を示す。顔料ＡおよびＢを含有するインク組成物の粒子荷電は、チャージディレクタ(ＮＣＤ)(固形分１ｇ当たりのチャージディレクタのｍｇ数で与えられている)の濃度に対してプロットされている。
【０１３１】
図６は、チャージディレクタ(ＮＣＤ)(固形分１ｇ当たりのチャージディレクタのｍｇ数で与えられる)の濃度に対してプロットされた、異なる顔料、即ち顔料ＡおよびＢを含有する静電インク組成物の例の低電界(ＬＦ)伝導度を示す。
【０１３２】
上記の図は、白色顔料ＡおよびＢが、バインダーおよびチャージアジュバントの添加なしに、ＬＦＰプロセスに必要な帯電を伝達するための能力を有することを示す。顔料表面の無機および有機の表面改質が、顔料とチャージディレクタとの高い親和性につながると考えられる。非極性溶媒中のこれら顔料の帯電能は、チャージディレクタの固定点として働く表面処理剤により強化される。
【０１３３】
試験において、１％の分散剤(Ｌｕｂｒｉｚｏｌ Ｃｏｒｐにより製造されたＳＯＬＳＰＥＲＳＥ登録商標３０００)を添加し、非極性媒体中でＬＦが〜７０の場合に、顔料Ｂの０.５％ＮＶＳでの分散性は、２４時間後に比較例の顔料Ｃと対比してはるかに大きく、顔料Ｂでは生じた凝集はより少なかった。
【０１３４】
試験において、１％の分散剤を添加し、非極性媒体中でＬＦが〜７０の場合に、０.５％ＮＶＳでの顔料Ａの分散性は、で２４時間後の比較例の顔料Ｃと対比してはるかに大きく、顔料Ａで生じた凝集はより少なかった。
【０１３５】
ＬＦ７０において顔料分散物に分散剤を添加すると、顔料粒子の再凝集および沈殿を防止する「保護層」が形成され、顔料が安定化される結果になるが、Ｉｓｏｐａｒ中の白色顔料(分散剤は添加せずＬＦが〜０)は沈殿する。
【０１３６】
上述した顔料は、チャージディレクタの添加に反応する。Ｑ／Ｍ装置を用いることによって電界を印加することは、正極側で顔料が現像される結果になる。この特定の試験において、顔料ＣはＮＣＤの添加に反応せず、電界が印加された場合に顔料が両側に分離するという結果になることが見出された。分散剤は、顔料の電気特性に影響を与えない。
【０１３７】
以上においては静電インク組成物、方法、および関連する側面を特定の例に関連して説明したが、当業者は、種々の修正、変更、省略、および代替を本開示の思想から逸脱せずに行いうることを理解するであろう。従って、方法、組成物および関連する側面は、以下の特許請求の範囲の範囲により制限されることが意図されている。任意の従属項の特徴は、他の任意の従属項および任意の独立項の特徴と組み合わせることができる。
【図１】
0006530555.tif 000006
【図２】
0006530555.tif 000007
【図３】
0006530555.tif 000008
【図４】
0006530555.tif 000009
【図５】
0006530555.tif 000010
【図６】
0006530555.tif 000011